(57)【要約】    ポリオレフィンポリマーとアルケニル官能性単環式オルガノシロキサンを含むポリオレフィン組成物、有機過酸化物、それから作製された生成物、それを作製および使用する方法、ならびにそれを含有する物品。  【選択図】なし【特許請求の範囲】
【請求項１】
（Ａ）総重量パーセントが１００．００重量％である、５０〜１００重量パーセント（重量％）のエチレンモノマー単位、５０〜０重量％の（Ｃ３−Ｃ２０）アルファ−オレフィン由来のコモノマー単位、および２０〜０重量％のジエンコモノマー単位を含む、低密度ポリエチレン（ＬＤＰＥ）ポリマーである、ポリオレフィンポリマーと、架橋有効量の（Ｂ）式（Ｉ）：［Ｒ１，Ｒ２ＳｉＯ２／２］ｎ（Ｉ）の単環式オルガノシロキサンであって、式中、下付き文字ｎが３以上の整数であり、各Ｒ１が、独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、Ｒ１ａが、Ｈまたはメチルであり、下付き文字ｍが１から４の整数であり、各Ｒ２が、独立して、Ｈ、（Ｃ１−Ｃ４）アルキル、フェニル、またはＲ１である、（Ｂ）と、（Ｃ）有機過酸化物と、を含むが、ただし、ポリオレフィン組成物が、ホスファゼン塩基を含まない（すなわち、欠いている）ことが条件である、ポリオレフィン組成物。
【請求項２】
（Ａ）総重量パーセントが１００．００重量％である、５０〜１００重量パーセント（重量％）のエチレンモノマー単位、５０〜０重量％の（Ｃ３−Ｃ２０）アルファ−オレフィン由来のコモノマー単位、および２０〜０重量％のジエンコモノマー単位を含む、低密度ポリエチレン（ＬＤＰＥ）ポリマーである、ポリオレフィンポリマーと、（Ｂ）式（Ｉ）：［Ｒ１，Ｒ２ＳｉＯ２／２］ｎ（Ｉ）の単環式オルガノシロキサンであって、式中、下付き文字ｎが３以上の整数であり、各Ｒ１が、独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、Ｒ１ａが、Ｈまたはメチルであり、下付き文字ｍが１から４の整数であり、各Ｒ２が、独立して、Ｈ、（Ｃ１−Ｃ４）アルキル、フェニル、またはＲ１である、（Ｂ）と、（Ｃ）有機過酸化物と、を含むが、ただし、前記ポリオレフィン組成物は、ホスファゼン塩基を含まないことを条件とし、下付き文字ｎが４のとき、（Ａ）ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しないことが条件である、ポリオレフィン組成物。
【請求項３】
下付き文字ｎが３であり、前記（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）前記ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しない、ならびに（ｘ）制限（ｉｘ）と制限（ｉ）〜（ｖｉｉｉ）のうちのいずれか１つとの組み合わせ、のうちのいずれか１つによって説明される、請求項１または２に記載のポリオレフィン組成物。
【請求項４】
下付き文字ｎが４であり、前記（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）前記ポリオレフィン組成物が、任意の無機充填剤を、２４重量％以上含有しない、ならびに（ｘ）制限（ｉｘ）と制限（ｉ）〜（ｖｉｉｉ）のうちのいずれか１つとの組み合わせ、のうちのいずれか１つによって説明される、請求項１または２に記載のポリオレフィン組成物。
【請求項５】
下付き文字ｎが５または６であり、前記（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）前記ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しない、ならびに（ｘ）制限（ｉｘ）と制限（ｉ）〜（ｖｉｉｉ）のうちのいずれか１つとの組み合わせ、のうちのいずれか１つによって説明される、請求項１または２に記載のポリオレフィン組成物。
【請求項６】
制限（ｉ）〜（ｖｉｉ）：（ｉ）前記（Ａ）２−プロパノール中、ＡＳＴＭ  Ｄ７９２−１３の方法Ｂで測定する場合、ポリオレフィンポリマーが、立方センチメートル当たり０．８６〜０．９７グラム（ｇ／ｃｍ３）の濃度を特徴とする、（ｉｉ）前記（Ａ）ポリオレフィンポリマーが、前記ポリオレフィン組成物の重量の８０〜９９．８９重量パーセント（重量％）である、（ｉｉｉ）前記（Ｂ）式（Ｉ）の単環式オルガノシロキサンが、前記ポリオレフィン組成物の０．１〜３重量％であり、前記（Ｃ）有機過酸化物が、前記ポリオレフィン組成物の０．０１〜４．５重量％である、（ｉｖ）（ｉ）と（ｉｉ）の両方、（ｖ）（ｉ）と（ｉｉｉ）の両方、（ｖｉ）（ｉｉ）と（ｉｉｉ）の両方、および（ｖｉｉ）（ｉ）、（ｉｉ）、および（ｉｉｉ）の各々、のいずれか１つによって説明される、請求項１〜５のいずれか一項に記載のポリオレフィン組成物。
【請求項７】
（Ｄ）従来の助剤、（Ｅ）酸化防止剤、（Ｆ）充填剤、（Ｇ）難燃剤、（Ｈ）ヒンダードアミン安定剤、（Ｉ）トリー遅延剤、（Ｊ）メチルラジカル捕捉剤、（Ｋ）スコーチ遅延剤、（Ｌ）核剤、および（Ｍ）カーボンブラックからなる群から選択される、少なくとも１つの添加剤をさらに含むが、ただし、前記少なくとも１つの添加剤の総量が、前記ポリオレフィン組成物の、＞０〜７０重量％であることが条件であり、前記（Ｆ）充填剤が、任意の省略された充填剤を含まないことが条件である、請求項１〜６のいずれか一項に記載のポリオレフィン組成物。
【請求項８】
ポリオレフィン組成物を作製する方法であって、（Ａ）ポリオレフィンポリマーと（Ｂ）式（Ｉ）：［Ｒ１，Ｒ２ＳｉＯ２／２］ｎ（Ｉ）の単環式オルガノシロキサンとを一緒に混合して、請求項１〜６のいずれか一項に記載のポリオレフィン組成物を作製することを含む、方法。
【請求項９】
請求項１〜７のいずれか一項に記載のポリオレフィン組成物をフリーラジカル硬化して、架橋ポリオレフィン生成物を作製する方法であって、前記（Ａ）ポリオレフィンポリマーを前記（Ｂ）式（Ｉ）の単環式オルガノシロキサンと反応させるような方式で、前記（Ｃ）有機過酸化物を含む前記ポリオレフィン組成物を硬化有効温度で加熱し、それにより架橋ポリオレフィン生成物を作製することを含む、方法。
【請求項１０】
請求項９に記載の硬化する方法によって作製された、架橋ポリオレフィン生成物。
【請求項１１】
請求項１〜８のいずれか一項に記載のポリオレフィン組成物、または請求項１０に記載の架橋ポリオレフィン生成物の成形形態を含む、製造物品。
【請求項１２】
伝導性コアと、前記伝導性コアを少なくとも部分的に被覆する絶縁層とを含むコーティングされた導体であって、前記絶縁層の少なくとも一部分が、請求項１〜７のいずれか一項に記載のポリオレフィン組成物、または請求項１０に記載の架橋ポリオレフィン生成物を含む、コーティングされた導体。
【請求項１３】
送電する方法であって、請求項１２に記載のコーティングされた導体の伝導性コア全体に電圧を印加して、前記伝導性コアを通る電気の流れを発生させることを含む、方法。
【発明の詳細な説明】
【技術分野】
【０００１】
本分野には、ポリオレフィン組成物、それから生成される生成物、それを生成および使用する方法、ならびにそれを含有する物品が含まれる。
【０００２】
関連出願の相互参照
本出願は、２０１７年６月２９日に出願の、ＰＣＴ国際特許出願第ＰＣＴ／ＣＮ２０１７／０９０７７０号の優先権の利益を主張し、その全内容を参照により本明細書に組み込む。
【背景技術】
【０００３】
絶縁された導電体は、典型的には、絶縁層で被覆された伝導性コアを備える。伝導性コアは、中実または撚り線（例えばワイヤの束）であり得る。いくつかの絶縁された導電体は、半導体層（複数可）および／または保護ジャケット（例えば、巻線、テープ、またはシース）などの１つ以上の追加の要素も含有し得る。低電圧（「ＬＶ」、＞０〜＜５キロボルト（ｋＶ））、中電圧（「ＭＶ」、５〜＜６９ｋＶ）、高電圧（「ＨＶ」、６９〜２３０ｋＶ）、および超高電圧（「ＥＨＶ」、＞２３０ｋＶ）の送電／配電用途に使用するためのものを含む、コーティングされた金属ワイヤおよび電力ケーブルが例である。電力ケーブルの評価には、ＡＥＩＣ／ＩＣＥＡ規格、および／またはＩＥＣ試験方法が使用され得る。
【０００４】
ＢＴ  ＭａｃＫｅｎｚｉｅ，Ｊｒ．（「ＭａｃＫｅｎｚｉｅ」）の米国特許第ＵＳ４，００５，２５４号は、エチレン含有ポリマーを化学的に架橋するための無加圧硬化システム、およびそれにより形成された生成物に関する。硬化性組成物は、エチレン含有ポリマー、硬化剤、およびテトラメチルテトラビニルシクロテトラシロキサンで処理された無機充填剤を含む。組成物の調製では、ポリマー、無機充填剤、テトラメチルテトラビニルシクロテトラシロキサン、およびその他の添加剤は、Ｂａｎｂｕｒｙのように密接に混和される。この配合作業中、テトラメチルテトラビニルシクロテトラシロキサンは、充填剤と相互作用するか、または充填剤をコーティングすると言われており、結果的にシロキサン処理充填剤と称されている。必要な場合、別々の作業で無機充填剤をテトラメチルテトラビニルシクロテトラシロキサンで前処理してもよく、次いでシロキサン処理充填剤をポリマーおよび他の添加剤と混和する。実施例１（０．０重量パーセント（重量％）のテトラメチルテトラビニルシクロテトラシロキサン）のＭａｃＫｅｎｚｉｅのトルエン抽出物データ（化合物での％）は１１．６％であり、実施例２および３（組成物の重量に基づいて各々０．９７重量％のテトラメチルテトラビニルシクロテトラシロキサン）は、それぞれ９．６％および１１．８％である（表Ｉ）。実施例２および３の抽出物と比較して比較例１の抽出物の百分率を考慮すると、実施例２および３のテトラメチルテトラビニルシクロテトラシロキサンはエチレン含有ポリマーの架橋に寄与しなかったことが当業者によって認識されるであろう。マッケンジーが教示するように、テトラメチルテトラビニルシクロテトラシロキサンは、むしろケイ酸アルミニウム充填剤をコーティングした。
【０００５】
Ｊ．Ｍ．Ｃｏｇｅｎらの米国特許第ＵＳ８，４２６，５１９  Ｂ２号は、経済的な反応器後の反応性混合、例えば押出を使用して調製されたシリコーン熱可塑性ポリマー反応性ブレンドおよびコポリマー生成物に関する。この手順は、熱可塑性ポリマーマトリックス内の環式シロキサンの開環重合に基づく。好ましい様式では、熱可塑性ポリマーは、任意選択的にその場で形成されるシリコーンポリマーとの反応に利用可能なシラン基を含有する、ポリオレフィンである。得られる材料は、熱可塑性ポリマー、またはシリコーン単独、またはそれらの物理的ブレンドによって提供されるものを超えて用途の範囲を拡大することができる、ハイブリッドな性能を提供する。
【０００６】
Ｚ−ｌ  Ｗｕらの中国特許第ＣＮ１０４２７７１８２Ａ号、および文献Ｃｒｏｓｓｌｉｎｋｉｎｇ  ｏｆ  ｌｏｗ  ｄｅｎｓｉｔｙ  ｐｏｌｙｅｔｈｙｌｅｎｅ  ｗｉｔｈ  Ｏｃｔａｖｉｎｙｌ  ｐｏｌｙｈｅｄｒａｌ  ｏｌｉｇｏｍｅｒｉｃ  ｓｉｌｓｅｓｑｕｉｏｘａｎｅ  ａｓ  ｔｈｅ  ｃｒｏｓｓｌｉｎｋｅｒ（Ｊ．Ｗｕ．，ｅｔ  ａｌ．，ＲＳＣ  Ａｄｖａｎｃｅｓ，２０１４，ｖｏｌｕｍｅ４，ｐａｇｅ４４０３０）は、オクタビニル多面体オリゴマーシルセスキオキサンを架橋剤として使用して、架橋低密度ポリエチレンを調製する方法に関する。
【発明の概要】
【０００７】
本発明者らは、従来のポリオレフィンの架橋と性能を損なわせる問題を認識した。助剤をポリオレフィンとブレンドして、架橋能力が増加したポリオレフィン組成物を得ることができるが、従来の助剤には限界がある。例えば、従来の助剤は、典型的には、ポリオレフィン組成物への可溶性または混和性が制限される。これは、組成物における助剤の最大充填レベルを制限する。それはまた、望ましくないことに、組成物の表面（例えば、ペレットの表面）への助剤の移行を引き起こし、組成物の貯蔵寿命を制限する。従来の助剤は、他の問題も提起する。例えば、硬化すると、架橋の程度が不十分な架橋生成物が得られる場合がある。あるいは、ある特定の製造作業（例えば、電力ケーブル製造、射出成形、フィルム押出）で使用するには、組成物の硬化が遅すぎる場合がある。あるいは、組成物は硬化が早すぎる場合がある（すなわち、ケーブル押出、射出成形、およびフィルム押出中に焦げやすい）。驚くことではないが、これらの問題により、ポリオレフィンと共に使用されてきた従来の助剤の構造が制限されてきた。典型的には、従来の助剤は、２つ以上のオレフィン架橋基に結合した従来の部分構造基を含む。従来の部分構造基は、骨格または環に炭素原子、ならびに任意選択的に窒素および／または酸素原子を含有するがケイ素原子を含有しない、それぞれ骨格または環を含む非環式または環式多価基である。
【０００８】
この問題は、より高い電圧で動作する電力ケーブルの性能を損なわせる。絶縁層の押出中にスコーチが発生し、最終的には絶縁層の破損につながり得る。絶縁層により弾力性の高い材料を使用することにより、かかる破損に達するまでの時間を長くすることができ、したがって送電の信頼性が増加し、維持費が削減される。
【０００９】
この問題に対する技術的な解決策は、従来技術では明らかではなかった。次いで本発明によって解決されるべき問題は、ポリオレフィン組成物および架橋したその硬化生成物が、より高電圧の電力ケーブル（ＨＶまたはＥＨＶ電力ケーブル）における絶縁層として有用な、ポリオレフィンポリマーと改善された助剤とを含む新しいポリオレフィン組成物を発見することである。分析により、新しい助剤は、理想的には、炭素または窒素原子を環に含有しない環式分子であろうことが示唆されている。
【００１０】
この問題に対する技術的解決策には、ポリオレフィンポリマーとアルケニル官能性単環式オルガノシロキサンを含むポリオレフィン組成物、それから作製された架橋ポリオレフィン生成物、それを作製および使用する方法、ならびにそれを含有する物品が含まれる。
【００１１】
本発明のポリオレフィン組成物および生成物は、押出成形品、コーティング、フィルム、シートおよび射出成形物品、ならびに送電用途、ならびに容器または車両部品などの他の無関係の用途を含む、架橋ポリオレフィンを含むポリオレフィンが利用される任意の用途に有用である。
【発明を実施するための形態】
【００１２】
概要および要約は、参照により本明細書に組み込まれる。
【００１３】
ポリオレフィンポリマーおよびアルケニル官能性単環式オルガノシロキサンを含有する本発明のポリオレフィン組成物は、照射またはアルケニル官能性単環式オルガノシロキサンの開環を伴わない有機過酸化物を介して硬化（架橋）することができる。硬化反応は、アルケニル官能性単環式オルガノシロキサンが重合シロキサン（シリコーンポリマー）を得ないような方式で行われる。理論に拘束されることなく、ポリオレフィン組成物の構成成分は、ポリオレフィン組成物の硬化中にアルケニル官能性単環式オルガノシロキサンが開環して開環シラノール（Ｓ−ＯＨ）官能性オルガノシロキサンオリゴマー（線状または分岐状）を得ないように選択され、したがって、重合シロキサン（シリコーンポリマー）は、ポリオレフィンポリマー内でその場で形成されないと考えられている。アルケニル官能性単環式オルガノシロキサンは、ポリオレフィン組成物を含有せず、したがって硬化反応が開環触媒の不在下で行われるので、少なくとも部分的に開環し得ない。除外される開環触媒は既知であり、ホスファゼン塩基が含まれる。ホスファゼン塩基は、遊離Ｎ原子価が水素、ヒドロカルビル、−Ｐ＝Ｎまたは＝ＰＮに結合し、遊離Ｐ原子価が＝Ｎまたは−Ｎに結合している、コア構造Ｐ＝Ｎを有する。ホスファゼン塩基の例は、米国特許第ＵＳ８，４２６，５１９  Ｂ２、第９欄第２９行〜第１０欄第３１行に見られる。ポリオレフィン組成物から、したがってそれから調製される架橋ポリオレフィン生成物から除外される他の種類の開環触媒が知られている。例えば、Ｆ．Ｏ．Ｓｔａｒｋ  ｅｔ  ａｌ．，Ｓｉｌｉｃｏｎｅｓ，Ｃｏｍｐｒｅｈｅｎｓｉｖｅ  Ｏｒｇａｎｏｍｅｔａｌｌｉｃ  Ｃｈｅｍｉｓｔｒｙ，ｖｏｌｕｍｅ２，３０５，Ｐｅｒｇａｍｏｎ  Ｐｒｅｓｓ（１９８２）を参照されたい。トリフルオロメタンスルホン酸およびその金属塩、硫酸、過塩素酸、塩酸などの強酸；金属ハロゲン化物などのカチオン開環触媒；ならびにオルガノリチウム、アルカリ金属酸化物、およびアルカリ金属水酸化物などのアニオン開環触媒が例である。開環触媒の不在下で、本発明のポリオレフィン組成物は、フリーラジカル硬化を介して、アルケニル官能性単環式オルガノシロキサンがポリオレフィンポリマーに架橋して、架橋ポリオレフィン生成物を形成する。本発明の架橋は、周囲水分の存在下でさえ、アルケニル官能性単環式オルガノシロキサンの開環を伴わずに有利に行われる。本発明の架橋の実施形態は、架橋レベル（架橋の程度または度合い）に対する、ホスファゼン塩基の有害な影響（複数可）を回避する。
【００１４】
予測外にも、アルケニル官能性単環式オルガノシロキサンを含有する本発明のポリオレフィン組成物、またはそれから調製された本発明の架橋ポリオレフィン生成物は、それぞれ、線状ビニルメトキシシロキサンホモポリマー（オリゴマー）、ビニル、メチルシロキサンホモポリマー（オリゴマー）、もしくはかご様のビニル官能性シルセスキオキサン、またはそれらから調製された生成物のいずれかを含有する比較ポリオレフィン組成物と比較して、少なくとも１つの改善された特性を有する。改善された特性は、後述のＴ９０架橋時間試験方法によって測定される場合の、有益により速い硬化速度を示す、架橋ポリオレフィン生成物中９０％の架橋（「Ｔ９０」）を達成するまでのより短い期間、Ｔ９０架橋時間試験方法によって測定される場合の、架橋ポリオレフィン生成物の有益により高い架橋の程度を示す、より高い最大トルク値（「ＭＨ」）、後述のスコーチ時間試験方法によって測定される場合の、押出中（例えば、押出機後の作業の代わりに押出機での硬化）のポリオレフィン組成物の有益に増加した早期硬化に対する耐性を示す１４０℃でのスコーチ時間（「ｔｓ１」）の増加、および／または、ポリオレフィンポリマーに従来の助剤を充填して可能なものと比較して、アルケニル官能性単環式オルガノシロキサンの「滲み出し」を伴わずに、アルケニル官能性単環式オルガノシロキサンがポリオレフィンポリマーにより高い濃度で充填される能力、であり得る。「滲み出し」は、ポリオレフィン組成物の長期貯蔵中の、（シリコン系助剤としての）アルケニル官能性単環式オルガノシロキサンの、ポリオレフィン組成物のポリオレフィンポリマーへのより高い適合性および／または可溶性を示す、後述する移行測定試験方法または表面移行試験方法によって決定されるとおりである。
【００１５】
本発明のポリオレフィン組成物は、硬化剤として有機過酸化物を含有し、得られる本発明の架橋ポリオレフィン生成物は、それを硬化させることによって作製され、ポリオレフィンと有機過酸化物を含有するがアルケニル官能性単環式オルガノシロキサンを含まない比較ポリオレフィン組成物を硬化させることにより作製された比較架橋ポリオレフィン生成物で達成され得るよりも高い程度の架橋（より多数の架橋）を特徴とし得る。得られる本発明の架橋ポリオレフィン生成物は、アルケニル官能性単環式オルガノシロキサンの代わりに従来の助剤を使用して達成され得るよりも高い程度の架橋を有し得る。ポリオレフィン組成物は、おそらく、ポリオレフィンポリマー中のアルケニル官能性単環式オルガノシロキサンの可溶性が、ポリオレフィンポリマー中の従来の助剤のものよりも高いことに起因して、「滲み出し」を経験することなく、より長い貯蔵寿命を有し得る。本発明のポリオレフィン組成物は、アルケニル官能性単環式オルガノシロキサンの代わりに従来の助剤を使用して達成され得るよりも短いＴ９０架橋時間（より速い架橋）を有し得る。本発明の架橋ポリオレフィン生成物は、比較架橋ポリオレフィン生成物が本発明の架橋ポリオレフィン生成物と同じ数の架橋を有するように配合されると、比較架橋ポリオレフィン生成物と比較して、スコーチ（例えば１４０℃でｔｓ１）に対してより高い耐性を有し得る。
【００１６】
ある特定の本発明の実施形態は、相互参照を容易にするための番号付き態様として以下に記載される。追加の実施形態は、本明細書の他の場所に記載されている。
【００１７】
態様１．（Ａ）総重量パーセントが１００．００重量％である、５０〜１００重量パーセント（重量％）のエチレンモノマー単位、５０〜０重量％の（Ｃ３−Ｃ２０）アルファ−オレフィン由来のコモノマー単位、および２０〜０重量％のジエンコモノマー単位を含む、低密度ポリエチレン（ＬＤＰＥ）ポリマーである、ポリオレフィンポリマーと、架橋有効量の（Ｂ）式（Ｉ）：［Ｒ１，Ｒ２ＳｉＯ２／２］ｎ（Ｉ）の単環式オルガノシロキサンであって、式中、下付き文字ｎが３以上の整数であり、各Ｒ１が、独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、Ｒ１ａが、Ｈまたはメチルであり、下付き文字ｍが１から４の整数であり、各Ｒ２が、独立して、Ｈ、（Ｃ１−Ｃ４）アルキル、フェニル、またはＲ１である、（Ｂ）と、（Ｃ）有機過酸化物と、を含むが、ただし、ポリオレフィン組成物が、ホスファゼン塩基を含まない（すなわち、欠いている）ことが条件である、ポリオレフィン組成物。いくつかの態様では、ポリオレフィン組成物は、いずれの開環触媒も含まない。下付き文字ｎが４であるいくつかの態様では、ポリオレフィン組成物は、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しないか、あるいは２２重量％以上含有しないか、あるいは２０．０重量％以上含有しないか、あるいは１５重量％以上含有しないか、あるいは１０重量％以上含有しないか、あるいは含有しない。いくつかの態様では、ｎは、３、４、５、または６、あるいは３、４、または５、あるいは５または６、あるいは３または４、あるいは３、あるいは４、あるいは５、あるいは６である。
【００１８】
態様２．（Ａ）総重量パーセントが１００．００重量％である、５０〜１００重量パーセント（重量％）のエチレンモノマー単位、５０〜０重量％の（Ｃ３−Ｃ２０）アルファ−オレフィン由来のコモノマー単位、および２０〜０重量％のジエンコモノマー単位を含む、低密度ポリエチレン（ＬＤＰＥ）ポリマーである、ポリオレフィンポリマーと、（Ｂ）式（Ｉ）：［Ｒ１，Ｒ２ＳｉＯ２／２］ｎ（Ｉ）の単環式オルガノシロキサンであって、式中、下付き文字ｎが３以上の整数であり、各Ｒ１が、独立して、（Ｃ２−Ｃ４）アルケニルまたはＨ２Ｃ＝Ｃ（Ｒ１ａ）−Ｃ（＝Ｏ）−Ｏ−（ＣＨ２）ｍ−であり、Ｒ１ａが、Ｈまたはメチルであり、下付き文字ｍが１から４の整数であり、各Ｒ２が、独立して、Ｈ、（Ｃ１−Ｃ４）アルキル、フェニル、またはＲ１である、（Ｂ）と、（Ｃ）有機過酸化物と、を含むが、ただし、下付き文字ｎが４のとき、ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しないか、あるいは２２重量％以上含有しないか、あるいは２０．０重量％以上含有しないか、あるいは１５重量％以上含有しないか、あるいは１０重量％以上含有しないか、あるいは含まないことが条件であり、ポリオレフィン組成物がホスファゼン塩基を含まないことが条件である、ポリオレフィン組成物。いくつかの態様では、ポリオレフィン組成物は、いずれの開環触媒も含まない。いくつかの態様では、ｎは、３、４、５、または６、あるいは３、４、または５、あるいは５または６、あるいは３または４、あるいは３、あるいは４、あるいは５、あるいは６である。
【００１９】
態様３．下付き文字ｎが３である（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しないか、あるいは２２重量％以上含有しないか、あるいは２０．０重量％以上含有しないか、あるいは１５重量％以上含有しないか、あるいは１０重量％以上含有しないか、あるいは含まない、ならびに（ｘ）制限（ｉｘ）と制限（ｉ）〜（ｖｉｉｉ）のうちのいずれか１つとの組み合わせ、のうちのいずれか１つによって説明される、態様１または２に記載のポリオレフィン組成物。
【００２０】
態様４．下付き文字ｎが４であり、（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）ポリオレフィン組成物が、任意の無機充填剤を、２４重量％以上含有しないか、あるいは２２重量％以上含有しないか、あるいは２０．０重量％以上含有しないか、あるいは１５重量％以上含有しないか、あるいは１０重量％以上含有しないか、あるいはいずれも含まない、ならびに（ｘ）制限（ｉｘ）と制限（ｉ）〜（ｖｉｉｉ）のうちのいずれか１つとの組み合わせ、のうちのいずれか１つによって説明される、態様１または２に記載のポリオレフィン組成物。
【００２１】
態様５．下付き文字ｎが５または６であり、（Ｂ）式（Ｉ）の単環式オルガノシロキサンが、制限（ｉ）〜（ｘ）：（ｉ）各Ｒ１が独立して（Ｃ２−Ｃ３）アルケニルであり、各Ｒ２が独立してＨ、（Ｃ１−Ｃ２）アルキル、または（Ｃ２−Ｃ３）アルケニルである、（ｉｉ）各Ｒ１がビニルであり、各Ｒ２が独立して（Ｃ１−Ｃ２）アルキルである、（ｉｉｉ）各Ｒ１がビニルであり、各Ｒ２がメチルである、（ｉｖ）各Ｒ１がアリルであり、各Ｒ２が独立して（Ｃ１−Ｃ２）アルキルである、（ｖ）各Ｒ１がアリルであり、各Ｒ２がメチルである、（ｖｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨまたはメチルであり、下付き文字ｍが１〜４の整数であり、各Ｒ２が独立して、Ｈ、（Ｃ１−Ｃ２）アルキル、または（Ｃ２−Ｃ３）アルケニルである、（ｖｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがＨであり、下付き文字ｍが３であり、各Ｒ２が独立して（Ｃ１−Ｃ２）アルキルである、（ｖｉｉｉ）各Ｒ１が独立して、Ｈ２Ｃ＝Ｃ（Ｒ１ａ）−Ｃ（＝Ｏ）−Ｏ−（ＣＨ２）ｍ−であり、式中、Ｒ１ａがメチルであり、下付き文字ｍが３であり、各Ｒ２が独立して（Ｃ１−Ｃ２）アルキルである、（ｉｘ）ポリオレフィン組成物が、酸化アルミニウム、ケイ酸アルミニウム、ケイ酸カルシウム、ケイ酸マグネシウム、シリカ、二酸化チタン、およびそれらの混合物からなる群から選択される無機充填剤を、２４重量％以上含有しないか、あるいは２２重量％以上含有しないか、あるいは２０．０重量％以上含有しないか、あるいは１５重量％以上含有しないか、あるいは１０重量％以上含有しないか、あるいは含まない、ならびに（ｘ）制限（ｉｘ）と制限（ｉ）〜（ｖｉｉｉ）のうちのいずれか１つとの組み合わせ、のうちのいずれか１つによって説明される、態様１または２に記載のポリオレフィン組成物。
【００２２】
態様６．制限（ｉ）〜（ｖｉｉ）：（ｉ）（Ａ）２−プロパノール中、ＡＳＴＭ  Ｄ７９２−１３の方法Ｂで測定する場合、ポリオレフィンポリマーが、立方センチメートル当たり０．８６〜０．９７グラム（ｇ／ｃｍ３）の密度を特徴とする、（ｉｉ）（Ａ）ポリオレフィンポリマーが、ポリオレフィン組成物の重量の８０〜９９．８９重量パーセント（重量％）である、（ｉｉｉ）（Ｂ）式（Ｉ）の単環式オルガノシロキサンが、ポリオレフィン組成物の０．１〜３重量％であり、（Ｃ）有機過酸化物が、ポリオレフィン組成物の０．０１〜４．５重量％である、（ｉｖ）（ｉ）と（ｉｉ）の両方、（ｖ）（ｉ）と（ｉｉｉ）の両方、（ｖｉ）（ｉｉ）と（ｉｉｉ）の両方、および（ｖｉｉ）（ｉ）、（ｉｉ）、および（ｉｉｉ）の各々、のいずれか１つによって説明される態様１〜５のいずれか一項に記載のポリオレフィン組成物。
【００２３】
態様７．（Ｄ）従来の助剤、（Ｅ）酸化防止剤、（Ｆ）充填剤、（Ｇ）難燃剤、（Ｈ）ヒンダードアミン安定剤、（Ｉ）トリー遅延剤、（Ｊ）メチルラジカル捕捉剤、（Ｋ）スコーチ遅延剤、（Ｌ）核剤、および（Ｍ）カーボンブラックからなる群から選択される、少なくとも１つの添加剤をさらに含むが、ただし、少なくとも１つの添加剤の総量が、ポリオレフィン組成物の、＞０〜７０重量％、あるいは＞０〜６０重量％、あるいは＞０〜４０重量％、あるいは＞０〜２０重量％であることが条件であり、（Ｆ）充填剤が、任意の省略された充填剤を含まないことが条件である、態様１〜６のいずれか一項に記載のポリオレフィン組成物。いくつかの態様では、ポリオレフィン組成物は、（Ｅ）酸化防止剤、あるいは（Ｅ）酸化防止剤と（Ｈ）ヒンダードアミン安定剤とさらに含む。
【００２４】
態様８．ポリオレフィン組成物を作製する方法であって、（Ａ）総重量パーセントが１００．００重量％である、５０〜１００重量パーセント（重量％）のエチレンモノマー単位、５０〜０重量％（Ｃ３−Ｃ２０）のアルファ−オレフィン由来のコモノマー単位、および２０〜０重量％のジエンコモノマー単位を含む、低密度ポリエチレン（ＬＤＰＥ）ポリマーであるポリオレフィンポリマーと、（Ｂ）式（Ｉ）：［Ｒ１，Ｒ２ＳｉＯ２／２］ｎ（Ｉ）の単環式オルガノシロキサンと、（Ｃ）有機過酸化物とを一緒に混合して、態様１〜６のいずれか一項に記載のポリオレフィン組成物を作製することを含む、方法。下付き文字ｎおよび基Ｒ１およびＲ２は、態様１〜５のいずれか一項で定義されているとおりである。（Ａ）ポリオレフィンポリマーは、態様１、２、および６のうちのいずれか一項で定義されているとおりである。方法は、態様７で定義された添加剤のうちの少なくとも１つを構成成分（Ａ）、（Ｂ）、および（Ｃ）と混合して、態様７に記載のポリオレフィン組成物を作製することをさらに含み得る。
【００２５】
態様９．態様１〜７のいずれか一項に記載のポリオレフィン組成物をフリーラジカル硬化して、架橋ポリオレフィン生成物を作製する方法であって、（Ａ）ポリオレフィンポリマーを（Ｂ）式（Ｉ）の単環式オルガノシロキサンと反応させるような方式で、ポリオレフィン組成物を硬化有効温度で加熱し、それにより架橋ポリオレフィン生成物を作製することを含む、方法。いくつかの態様では、ポリオレフィン組成物および架橋ポリオレフィン生成物は、ホスファゼン塩基、あるいは任意の開環触媒を含まない。いくつかの態様では、ポリオレフィン組成物は、態様１〜６のいずれか一項に記載のポリオレフィン組成物である。硬化有効温度で架橋有効量の（Ｂ）と（Ｃ）有機過酸化物とを組み合わせること、ならびに任意の他の所望の反応条件（例えば、圧力または不活性ガス雰囲気）は、十分にポリオレフィン組成物を硬化し、状況下で架橋ポリオレフィン生成物を作製する。
【００２６】
態様１０．態様９に記載の硬化する方法によって作製された、架橋ポリオレフィン生成物。
【００２７】
態様１１．態様１〜７のいずれか一項に記載のポリオレフィン組成物、または態様１０に記載の架橋ポリオレフィン生成物の成形形態を含む、製造物品。いくつかの態様では、製造物品は、コーティング、フィルム、シート、押出物品、および射出成形物品から選択される。例えば、コーティングされた導体、電力または通信を伝送するためのワイヤおよびケーブルのコーティング、農業用フィルム、食品包装、布製バッグ、食料品袋、頑丈な袋、工業用シート、パレットおよびシュリンクラップ、袋、バケツ、冷凍庫用容器、蓋、おもちゃ。
【００２８】
態様１２．伝導性コアと、伝導性コアを少なくとも部分的に被覆する絶縁層とを含むコーティングされた導体であって、絶縁層の少なくとも一部分が、態様１〜７のいずれか一項に記載のポリオレフィン組成物、または態様１０に記載の架橋ポリオレフィン生成物を含む、コーティングされた導体。伝導性コアの実施形態は、近位端および遠位端を有するワイヤであってもよく、その少なくとも一方は絶縁層を含まなくてもよい。
【００２９】
態様１３．送電する方法であって、態様１２に記載のコーティングされた導体の伝導性コア全体に電圧を印加して、伝導性コアを通る電気の流れを発生させることを含む、方法。伝導性コアは、近位端および遠位端を有するワイヤであってもよく、電気は、ワイヤの一端から他端へと流れ得る。
【００３０】
「助剤」という用語は、架橋を向上する化合物、すなわち硬化助剤を意味する。「従来の助剤」は、架橋を向上し、それぞれの骨格または環の部分構造に炭素原子を含有する非環式または環式化合物である。したがって、従来の助剤の骨格または環の部分構造は、炭素に基づいている（炭素系部分構造）。対照的に、シリコン系助剤とは、架橋を向上し、それぞれの骨格または環の部分構造にケイ素原子を含有する非環式または環式化合物を意味する。（Ｂ）式（Ｉ）の単環式オルガノシロキサンは、環式ケイ素系助剤である。
【００３１】
「硬化」および「架橋」という用語は、本明細書では互換的に使用され、開環重合を伴わずに架橋生成物（ネットワークポリマー）を形成することを意味する。
【００３２】
「硬化有効温度」という表現は、構成成分（Ａ）と（Ｂ）との間の（フリーラジカル）反応であるような（Ｃ）有機過酸化物の分解を開始するのに十分な熱エネルギーの程度または度合いである。
【００３３】
「エチレン含有ポリマー」という用語は、Ｈ２Ｃ＝ＣＨ２に由来する繰り返し単位を含有する高分子を意味する。
【００３４】
「（メタ）アクリレート」という用語は、アクリレート、メタクリレート、およびそれらの組み合わせを含む。（メタ）アクリレートは、非置換であってもよい。
【００３５】
本明細書で使用される「開環触媒」という用語は、環式シロキサンモノマーの、開環重合反応を開始する、かつ／あるいは開環重合反応の速度を向上する物質を意味する。
【００３６】
本明細書で使用される「開環重合」という用語は、ポリマー鎖の反応性末端が環式モノマーの環を開いてより長いポリマー鎖を得る、鎖成長重合反応の一種である。
【００３７】
ポリオレフィン組成物：単相または多相、均一または不均一、連続相または不連続相、炭素−炭素二重結合を含有する１つ以上のモノマーとアルケニル官能性単環式オルガノシロキサンの分子に由来する繰り返し単位で構成される高分子を含有する架橋性材料。いくつかの態様では、ポリオレフィン組成物は、１つ、２つ、またはそれ以上の任意選択的な成分または添加剤をさらに含有してもよい。ポリオレフィン組成物の重量は、１００．００重量％である。
【００３８】
ポリオレフィン組成物は、多くの異なる方式によって作製され得る。いくつかの態様では、ポリオレフィン組成物は、（Ａ）ポリオレフィンポリマーの融解物を、（Ｂ）式（Ｉ）の単環式オルガノシロキサンと、（Ｃ）有機過酸化物と、任意の任意選択的な構成成分（例えば、構成成分（Ｄ）〜（Ｍ）のうちの任意のゼロ、１つ以上と混合することによって作製され得、構成成分（Ａ）、（Ｂ）、（Ｃ）、および任意の任意選択的な構成成分の混和物としてポリオレフィン組成物を得る。混合は、配合、混練、または押出を含み得る。１つ以上の構成成分（例えば（Ｂ）、添加剤（Ｃ）、（Ｄ）、（Ｅ）など）の混合を促進するために、添加剤マスターバッチ形態で（Ａ）の一部分に提供され得る。
【００３９】
別の態様では、ポリオレフィン組成物は、（Ｂ）式（Ｉ）の単環式オルガノシロキサンと、任意の任意選択的な構成成分（例えば（Ｄ）酸化防止剤）のうちの任意選択的なゼロ、１つ以上とを、非融解形態の（Ａ）ポリオレフィンポリマーと接触させることによって作製され得、構成成分（Ａ）、（Ｂ）、および任意の任意選択的な構成成分の混和物としてポリオレフィン組成物を得る。接触は、浸漬、吸収、または注入を含み得る。構成成分（Ｂ）と任意の任意選択的な構成成分（複数可）とを、独立して、配合、押出、吸収、注入、混練、または浸漬によって組み合わせてもよい。混合または接触は、約２０°〜１００℃の温度で０．１〜１００時間、例えば６０°〜８０℃で０．１〜２４時間実行してもよい。混合または接触により高い温度を使用してもよいが、ただし、（Ｃ）有機過酸化物により高い温度を施さないことが条件である。その後、必要に応じて、（Ｃ）有機過酸化物と混合または接触させる前に、混和物を過酸化物分解温度未満の温度に冷却してもよい。必要に応じて、ポリオレフィン組成物を貯蔵温度（例えば２３℃）に冷却し、１時間、１週間、１か月、またはそれ以上の期間貯蔵してもよい。
【００４０】
ポリオレフィン組成物は、一部構成型配合物、あるいは二部構成型配合物、あるいは三部構成型配合物などの多部構成型配合物として調製してもよい。構成成分の任意の組み合わせをこれらの配合物の一部または複数部分に含めることができない性質上の理由はない。
【００４１】
構成成分（Ａ）ポリオレフィンポリマー：高分子が炭素原子から基本的になるか、または炭素原子からなる骨格を有する、オレフィンモノマーと任意選択的な１つ以上のオレフィン官能性コモノマーとから作製された繰り返し単位で構成される架橋性高分子、または構成成分（Ｂ）と架橋する際にネットワーク構造を得るかかる架橋性高分子の集合体。（Ａ）は、同じモノマーに由来する繰り返し単位を含有するホモポリマー、またはモノマーに由来する繰り返し単位と、モノマーとは異なるコモノマーに由来する繰り返し単位とを含有する、コポリマーとも称されるインターポリマーであってもよい。インターポリマーには、バイポリマー、ターポリマーなどが含まれる。いくつかの態様では、（Ａ）はケイ素原子を含まない。
【００４２】
（Ａ）ポリオレフィンポリマーは、９９〜１００重量％のエチレンモノマー単位を含有するポリエチレンホモポリマーであってもよい。ポリエチレンホモポリマーは、配位重合によって作製された高密度ポリエチレン（ＨＤＰＥ）ホモポリマー、またはラジカル重合によって作製された低密度ポリエチレン（ＬＤＰＥ）ホモポリマーであってもよい。
【００４３】
あるいは、（Ａ）ポリオレフィンポリマーは、５０〜＜１００重量％のエチレンモノマー単位、および５０〜０重量％の（Ｃ３−Ｃ２０）アルファ−オレフィン由来のコモノマー単位を含有するエチレン／アルファ−オレフィンコポリマーであってもよい。（Ａ）エチレン／アルファ−オレフィンコポリマーのエチレン／アルファ−オレフィンコポリマーの実施形態は、線状低密度ポリエチレン（ＬＬＤＰＥ）、中密度ポリエチレン（ＭＤＰＥ）、または高密度ポリエチレン（ＨＤＰＥ）であってもよい。あるいは、ポリオレフィンポリマーは、低密度ポリエチレン（ＬＤＰＥ）であってもよい。インターポリマーの全重量に基づいて、少なくとも１重量％、少なくとも５重量％、少なくとも１０重量％、少なくとも１５重量％、少なくとも２０重量％、または少なくとも２５重量％のα−オレフィン含有量を有するエチレン／アルファ−オレフィン（「α−オレフィン」）インターポリマー。これらのインターポリマーは、インターポリマー全重量に基づいて、５０重量％未満、４５重量％未満、４０重量％未満、または３５重量％未満のアルファ−オレフィン含有量を有し得る。例示的なエチレン／α−オレフィンインターポリマーは、２０〜１重量％のジエンコモノマー単位を含有するエチレン／プロピレン、エチレン／１−ブテン、エチレン／１−ヘキセン、エチレン／１−オクテン、エチレン／ジエン、５０〜１００重量％のエチレンモノマー単位、４９〜＞０重量％のプロピレンコモノマー単位、および２０〜１重量％のジエンコモノマー単位を含有するエチレン／プロピレン／１−オクテン、エチレン／プロピレン／１−ブテン、エチレン／１−ブテン／１−オクテン、エチレン／プロピレン／ジエン（ＥＰＤＭ）である。エチレン／ジエンコポリマーまたはＥＰＤＭ中のジエンコモノマー単位を作製するために使用されるジエンは、独立して、１，３−ブタジエン、１，５−ヘキサジエン、１，７−オクタジエン、エチリデンノルボルネン、ジシクロペンタジエン、ビニルノルボルネン、またはそれらの任意の２つ以上の組み合わせであり得る。
【００４４】
エチレン／アルファ−オレフィンコポリマーの（Ｃ３−Ｃ２０）アルファ−オレフィン、および（Ａ）ポリオレフィンポリマーのポリ（（Ｃ３−Ｃ２０）アルファ−オレフィンポリマーの態様は、式（Ｉ）：Ｈ２Ｃ＝Ｃ（Ｈ）−Ｒ（Ｉ）の化合物であり得、式中、Ｒが直鎖（Ｃ１−Ｃ１８）アルキル基である。（Ｃ１−Ｃ１８）アルキル基は、１〜１８個の炭素原子を有する一価の非置換飽和炭化水素である。Ｒの例は、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、およびオクタデシルである。いくつかの実施形態では、（Ｃ３−Ｃ２０）アルファ−オレフィンは、１−プロペン、１−ブテン、１−ヘキセン、または１−オクテン、あるいは１−ブテン、１−ヘキセン、または１−オクテン、あるいは１−ブテンまたは１−ヘキセン、あるいは、１−ブテンまたは１−オクテン、あるいは１−ヘキセンまたは１−オクテン、あるいは１−ブテン、あるいは１−ヘキセン、あるいは１−オクテン、あるいは１−ブテン、１−ヘキセン、および１−オクテンのうちの任意の２つの組み合わせである。あるいは、アルファ−オレフィンは、３−シクロヘキシル−１−プロペン（アリルシクロヘキサン）およびビニルシクロヘキサンなどのα−オレフィンをもたらす、シクロヘキサンまたはシクロペンタンなどの環式構造を有してもよい。（Ｃ３−Ｃ２０）アルファ−オレフィンは、エチレンモノマーとのコモノマーとして使用してもよい。
【００４５】
あるいは、（Ａ）ポリオレフィンポリマーは、アクリレート、メタクリレート、およびトリアルコキシシリルから選択される少なくとも１つのグラフト化官能基を有するポリオレフィンであってもよい。
【００４６】
（Ａ）ポリオレフィンポリマーは、前述のポリマーとコポリマーとのうちの２つ以上のブレンドまたは組み合わせであってもよい。
【００４７】
（Ａ）ポリオレフィンポリマーは、２つ以上の異なるポリオレフィンポリマーのブレンド、または２つ以上の異なる触媒との重合反応の反応器生成物であってもよい。（Ａ）ポリオレフィンポリマーは、Ｔｈｅ  Ｄｏｗ  Ｃｈｅｍｉｃａｌ  ＣｏｍｐａｎｙのＥＬＩＴＥ（商標）ポリマーなどの２つ以上の反応器で作製されてもよい。
【００４８】
（Ａ）ポリオレフィンポリマーは、その多くが当技術分野で周知である任意の好適なプロセスによって作製されてもよい。（Ａ）を調製するために、ポリオレフィンポリマーを生成するための、任意の従来のまたは今後発見される生成プロセスを用いてもよい。典型的には、生成プロセスは、１つ以上の重合反応を含む。例えば、ＬＤＰＥは、高圧重合プロセスを使用して調製してもよい。あるいは、ＬＤＰＥは、チーグラ−ナッタ、酸化クロム、メタロセン、ポストメタロセン触媒などの１つ以上の重合触媒を使用して行われる配位重合プロセスを使用して調製してもよい。好適な温度は、０°〜２５０℃、または３０°〜２００℃である。好適な圧力は、大気圧（１０１ｋＰａ）〜１０，０００気圧（およそ１，０１３メガパスカル（「ＭＰａ」））である。ほとんどの重合反応では、用いられる触媒対重合性オレフィン（モノマー／コモノマー）のモル比は、１０−１２：１〜１０−１：１、または１０−９：１〜１０−５：１である。
【００４９】
ポリオレフィン組成物中の（Ａ）ポリオレフィンポリマーの量は、すべてポリオレフィン組成物の重量に基づいて、４０〜９９．９９重量％、あるいは５５〜９９．００重量％、あるいは７０〜９８重量％、あるいは８０〜９７重量％であり得る。
【００５０】
構成成分（Ｂ）式（Ｉ）の単環式オルガノシロキサン：交互配置に配置されたケイ素および酸素原子で構成される単環式部分構造、ならびに不飽和有機基、ならびに任意選択的にＨ、飽和または芳香族置換基を含有する分子であって、少なくとも２つの不飽和有機基があり、環の部分構造の少なくとも２つのケイ素原子の各々に、少なくとも１つの不飽和有機基が結合しており、不飽和有機基と酸素原子を構成した後、ケイ素原子の任意の残りの原子価が、Ｈ、飽和または芳香族置換基に結合している、分子、またはかかる分子の集合。構成成分（Ｂ）は、６員環（ｎ＝３）、８員環（ｎ＝４）、１０員環（ｎ＝５）、または１２員環（ｎ＝６）で構成される単環式オルガノシロキサンであり得る。環の部分構造は、式（Ｉ）：［Ｒ１，Ｒ２ＳｉＯ２／２］ｎ（Ｉ）の単位で構成され、式中、下付き文字ｎ、Ｒ１、およびＲ２は、先に定義されているとおりである。各［Ｒ１，Ｒ２ＳｉＯ２／２］単位では、そのＲ１およびＲ２基がそのケイ素原子に結合している。単位は、式（Ｉ）が［ＤＲ１、Ｒ２］ｎになるように、従来のオルガノシロキサンの略記法を使用して、単にＤＲ１、Ｒ２と示す場合がある。Ｒ１とＲ２とは、同じでもあるいは異なっていてもよい。
【００５１】
（Ｂ）式（Ｉ）の単環式オルガノシロキサンのいくつかの態様では、Ｒ１はビニルであり、Ｒ２はエチルであり、（Ｂ）はＤＶｉ，Ｅｔであり、式中、Ｖｉがビニルであり、Ｅｔがエチルであるか、あるいはＲ１はアリルであり、Ｒ２はエチルであり、（Ｂ）はＤＡｌｌｙｌ，Ｅｔであるか、あるいはＲ１はブテニル（Ｈ２Ｃ＝Ｃ（Ｈ）ＣＨ２ＣＨ２−）であり、Ｒ２はエチルであり、（Ｂ）はＤＢｕｔｅｎｙｌ，Ｅｔである。いくつかの態様では、Ｒ１はビニルであり、Ｒ２はビニルであり、（Ｂ）はＤＶｉ，Ｖｉであるか、あるいはＲ１はアリルであり、Ｒ２はアリルであり、（Ｂ）はＤＡｌｌｙｌ，Ａｌｌｙｌであるか、あるいはＲ１はブテニル（Ｈ２Ｃ＝Ｃ（Ｈ）ＣＨ２ＣＨ２−）であり、Ｒ２はブテニルであり、（Ｂ）はＤＢｕｔｅｎｙｌ，Ｂｕｔｅｎｙｌである。いくつかの態様では、Ｒ１はビニルであり、Ｒ２はフェニルであり、（Ｂ）はＤＶｉ，Ｐｈであり、式中Ｐｈがフェニルであるか、あるいはＲ１はアリルであり、Ｒ２はフェニルであり、（Ｂ）はＤＡｌｌｙｌ，Ｐｈであるか、あるいはＲ１はブテニル（Ｈ２Ｃ＝Ｃ（Ｈ）ＣＨ２ＣＨ２−）であり、Ｒ２はフェニルであり、（Ｂ）はＤＢｕｔｅｎｙｌ，Ｐｈである。Ｒ２がメチル（ＣＨ３）のとき、式（Ｉ）が［ＤＲ１］ｎになるように、単位をより単純にＤＲ１と示す場合がある。いくつかの態様では、Ｒ１はビニルであり、Ｒ２はメチルであり、（Ｂ）はＤＶｉであるか、あるいはＲ１はアリルであり、Ｒ２はメチルであり、（Ｂ）はＤＡｌｌｙｌであるか、あるいはＲ１はブテニル（Ｈ２Ｃ＝Ｃ（Ｈ）ＣＨ２ＣＨ２−）であり、Ｒ２はメチルであり、（Ｂ）はＤＢｕｔｅｎｙｌである。いくつかの実施形態では、（Ｂ）は、２，４，６−トリメチル−２，４，６−トリビニル−シクロトリシロキサン、「（ＤＶｉ）３」（ＣＡＳ番号３９０１−７７−７）、２，４，６，８−テトラメチル−２，４，６，８−テトラビニル−シクロテトラシロキサン、「（ＤＶｉ）４」（ＣＡＳ番号２５５４−０６−５）、またはそれらの組み合わせである。
【００５２】
（Ｂ）式（Ｉ）の単環式オルガノシロキサンのいくつかの態様では、各Ｒ１は、独立して、Ｈ２Ｃ＝Ｃ（Ｒ１ａ）−Ｃ（＝Ｏ）−Ｏ−（ＣＨ２）ｍ−であり、式中、Ｒ１ａおよび下付き文字ｍが、先に定義されているとおりである。いくつかの態様では、Ｒ１ａはＨであるか、あるいはＲ１ａはメチルである。いくつかの態様では、下付き文字ｍは、１、２、または３であるか、あるいはｍは２、３、または４であるか、あるいはｍは２または３であるか、あるいはｍは１であるか、あるいはｍは２であるか、あるいはｍは３であるか、あるいはｍは４である。いくつかの態様では、各Ｒ２は、独立して、（Ｃ１−Ｃ２）アルキルまたは（Ｃ２−Ｃ３）アルケニルであるか、あるいは各Ｒ２は独立して（Ｃ１−Ｃ２）アルキルであるか、あるいは各Ｒ２は独立してメチルである。
【００５３】
ポリオレフィン組成物中の構成成分（Ｂ）式（Ｉ）の単環式オルガノシロキサンの量は、すべてポリオレフィン組成物の重量に基づいて、０．０１〜５０重量％、あるいは０．１〜２５重量％、あるいは１．００〜２０重量％、あるいは１．０５〜１５重量％、あるいは０．０１〜５重量％、あるいは０．０５〜４．０重量％、あるいは０．１〜３重量％、あるいは０．１０〜２．０重量％、あるいは０．２０〜１．０重量％であり得る。
【００５４】
ポリオレフィン組成物中の構成成分（Ｂ）式（Ｉ）の単環式オルガノシロキサンの量は、架橋有効量であり得る。「架橋有効量」という用語は、状況下で（Ｂ）に由来する多価架橋剤基を介して、ポリオレフィン高分子を架橋させることが可能になるのに十分な量（上述の重量％）を意味する。状況には、（Ｂ）の充填レベル（重量％）、（Ｃ）有機過酸化物の充填レベル（重量％）が含まれ得る。（Ｂ）式（Ｉ）の単環式オルガノシロキサンの架橋有効量は、（Ｃ）有機過酸化物の特定の充填レベル（重量％）で、（Ｂ）式（Ｉ）の単環式オルガノシロキサンを含まない比較組成物よりも高い程度の架橋を得る。状況はまた、存在する場合、ポリオレフィン組成物中に存在する、（Ｅ）酸化防止剤、（Ｆ）充填剤、および／または（Ｇ）難燃剤などの、任意の任意選択的な添加剤の総量にも依存し得る。ポリオレフィン組成物の特定の実施形態の架橋有効量を決定するために、ポリオレフィン組成物中の（Ｂ）式（Ｉ）の単環式オルガノシロキサンの量は、最初は架橋有効量未満でもよい。その後、（Ｂ）の量は、状況下での架橋効果量に達するまで、増分（例えば、各増加で倍にする）で増加する。
【００５５】
ポリオレフィン組成物中の構成成分（Ｂ）式（Ｉ）の単環式オルガノシロキサンの架橋有効量は、すべて充填剤を含まないポリオレフィン組成物の重量に基づいて、０．０１〜５０重量％、あるいは０．１〜２５重量％、あるいは１．００〜２０重量％、あるいは１．０５〜１５重量％、あるいは０．０１〜５重量％、あるいは０．０５０〜４．０重量％、あるいは０．１０〜２．０重量％、あるいは０．２０〜１．０重量％であり得る。ポリオレフィン組成物中の構成成分（Ｂ）式（Ｉ）の単環式オルガノシロキサンの架橋有効量は、上述の状況に応じて変動し得る。例えば、（Ｂ）の架橋有効量は、（Ｆ）充填剤を含まないポリオレフィン組成物の実施形態よりも、（Ｆ）充填剤を含有するポリオレフィン組成物の実施形態で高くてもよい。
【００５６】
構成成分（Ｂ）の架橋有効量の決定に関して、架橋の存在は、ムービングダイレオメーター（ＭＤＲ）を使用するトルクの増加によって検出することができる。いくつかの態様では、架橋の存在は、溶媒抽出の割合（Ｅｘｔ％）として検出することができる。Ｅｘｔ％＝Ｗ１／Ｗｏ＊１００％、式中、Ｗ１が抽出後の重量であり、Ｗｏが抽出前の元の重量であり、／は除算を示し、＊が乗算を示す。（（Ａ）ポリオレフィンポリマーとのカップリングに起因する）架橋ポリオレフィン生成物中の（Ｂ）の不飽和有機基（例えばＲ１）の炭素−炭素二重結合の不在または低減されたレベルは、炭素−１３またはケイ素−２９核磁気共鳴（１３Ｃ−ＮＭＲ分光法および／または２９Ｓｉ−ＮＭＲ）分光法によって検出してもよい。
【００５７】
構成成分（Ｃ）有機過酸化物：炭素原子、水素原子、および２つ以上の酸素原子を含有し、少なくとも１つの−Ｏ−Ｏ−基を有するが、ただし、２つ以上の−Ｏ−Ｏ−基があるとき、各−Ｏ−Ｏ−基は、１つ以上の炭素原子を介して、別の−Ｏ−Ｏ−基に間接的に結合していることを条件とする、分子、またはかかる分子の集合。硬化のために、（Ｃ）有機過酸化物をポリオレフィン組成物に添加して、構成成分（Ａ）、（Ｂ）、および（Ｃ）を含むポリオレフィン組成物を（Ｃ）有機過酸化物の分解温度以上の温度に加熱することを含んでもよい。（Ｃ）有機過酸化物は、式ＲＯ−Ｏ−Ｏ−ＲＯのモノペルオキシドであってもよく、式中、各ＲＯが、独立して（Ｃ１−Ｃ２０）アルキル基、または（Ｃ６−Ｃ２０）アリール基である。各（Ｃ１−Ｃ２０）アルキル基は独立して非置換であるか、または１もしくは２個の（Ｃ６−Ｃ１２）アリール基で置換されている。各（Ｃ６−Ｃ２０）アリール基は、非置換であるか、または１〜４個の（Ｃ１−Ｃ１０）アルキル基で置換されている。あるいは、（Ｃ）は、式ＲＯ−Ｏ−Ｏ−Ｒ−Ｏ−Ｏ−ＲＯのジペルオキシドであってもよく、式中、Ｒが、（Ｃ２−Ｃ１０）アルキレン、（Ｃ３−Ｃ１０）シクロアルキレン、またはフェニレンなどの二価炭化水素基であり、各ＲＯが上に定義されているとおりである。（Ｃ）有機過酸化物は、ビス（１，１−ジメチルエチル）過酸化物、ビス（１，１−ジメチルプロピル）ペルオキシド、２，５−ジメチル−２，５−ビス（１，１−ジメチルエチルペルオキシ）ヘキサン、２，５−ジメチル−２，５−ビス（１，１−ジメチルエチルペルオキシ）ヘキシン、４，４−ビス（１，１−ジメチルエチルペルオキシ）吉草酸、ブチルエステル、１，１−ビス（１，１−ジメチルエチルペルオキシ）−３，３，５−トリメチルシクロヘキサン、過酸化ベンゾイル、ペルオキシ安息香酸ｔｅｒｔ−ブチル、ジ−ｔｅｒｔ−アミルペルオキシド（「ＤＴＡＰ」）、ビス（アルファ−ｔ−ブチル−ペルオキシイソプロピル）ベンゼン（「ＢＩＰＢ」）、イソプロピルクミルｔ−ブチルペルオキシド、ｔ−ブチルクミルペルオキシド、ジ−ｔ−ブチルペルオキシド、２，５−ビス（ｔ−ブチルペルオキシ）−２，５−ジメチルヘキサン、２，５−ビス（ｔ−ブチルペルオキシ）−２，５−ジメチルヘキシン−３，１，１−ビス（ｔ−ブチルペルオキシ）−３，３，５−トリメチルシクロヘキサン、イソプロピルクミルクミルペルオキシド、４，４−ジ（ｔｅｒｔ−ブチルペルオキシ）吉草酸ブチル、またはジ（イソプロピルクミル）ペルオキシド、またはジクミルペルオキシドであってもよい。（Ｃ）有機過酸化物は、ジクミルペルオキシドであってもよい。いくつかの態様では、２つ以上の（Ｃ）有機過酸化物のブレンドのみ、例えば、ｔ−ブチルクミルペルオキシドとビス（ｔ−ブチルペルオキシイソプロピル）ベンゼンとの２０：８０（重量／重量）ブレンド（例えば、Ａｒｋｅｍａより市販のＬＵＰＥＲＯＸ  Ｄ４４６Ｂ）が使用される。いくつかの態様では、少なくとも１つの、あるいは各（Ｃ）有機過酸化物は、１つの−Ｏ−Ｏ−基を含有する。（Ｃ）有機過酸化物は、ポリオレフィン組成物の０．０１〜４．５重量％、あるいは０．０５〜２重量���、あるいは０．１０〜２．０重量％、あるいは０．２〜０．８重量％であってもよい。
【００５８】
任意選択的な構成成分（Ｄ）従来の助剤：骨格または環の部分構造、それに結合した１つ、あるいは２つ以上のプロペニル、アクリレート、ならびに／もしくはビニル基を含有する分子であって、部分構造が炭素原子および任意選択的に窒素原子で構成される、分子、またはかかる分子の集合体。（Ｄ）従来の助剤は、シリコン原子を含まない。（Ｄ）従来の助剤は、制限（ｉ）〜（ｖ）：（ｉ）（Ｄ）が、２−アリルフェニルアリルエーテル、４−イソプロペニル−２，６−ジメチルフェニルアリルエーテル、２，６−ジメチル−４−アリルフェニルアリルエーテル、２−メトキシ−４−アリルフェニルアリルエーテル、２，２’−ジアリルビスフェノールＡ、Ｏ，Ｏ’−ジアリルビスフェノールＡ、またはテトラメチルジアリルビスフェノールＡである、（ｉｉ）（Ｄ）が、２，４−ジフェニル−４−メチル−１−ペンテンまたは１，３−ジイソプロペニルベンゼンである、（ｉｉｉ）（Ｄ）が、トリアリルイソシアヌレート（「ＴＡＩＣ」）、トリアリルシアヌレート（「ＴＡＣ」）、トリアリルトリメリテート（「ＴＡＴＭ」）、Ｎ，Ｎ，Ｎ′，Ｎ′，Ｎ″，Ｎ″−ヘキサアリル−１，３，５−トリアジン−２，４，６−トリアミン（「ＨＡＴＡＴＡ」、Ｎ２，Ｎ２，Ｎ４，Ｎ４，Ｎ６，Ｎ６−ヘキサアリル−１，３，５−トリアジン−２，４，６−トリアミンとしても知られている）、オルトギ酸トリアリル、ペンタエリスリトールトリアリルエーテル、クエン酸トリアリル、またはアコニチン酸トリアリルである、（ｉｖ）（Ｄ）が、（ｉ）のプロペニル官能性助剤のうちのいずれか２つの混合物である、のうちのいずれか１つによってさらに説明されるとおりの、プロペニル官能性の従来の助剤であってもよい。あるいは、（Ｄ）は、トリメチロールプロパントリアクリレート（「ＴＭＰＴＡ」）、トリメチロールプロパントリメチルアクリレート（「ＴＭＰＴＭＡ」）、エトキシ化ビスフェノールＡジメタクリレート、１，６−ヘキサンジオールジアクリレート、ペンタエリスリトールテトラアクリレート、ジペンタエリスリトールペンタアクリレート、トリス（２−ヒドロキシエチル）イソシアヌレートトリアクリレート、およびプロポキシ化グリセリルトリアクリレートから選択されるアクリレート官能性の従来の助剤であってもよい。あるいは、（Ｄ）は、少なくとも５０重量％の１，２−ビニル含有量を有するポリブタジエンおよびトリビニルシクロヘキサン（「ＴＶＣＨ」）から選択されるビニル官能性の従来の助剤であってもよい。あるいは、（Ｄ）は、米国特許第ＵＳ５，３４６，９６１号または同第ＵＳ４，０１８，８５２号に記載の従来の助剤であってもよい。あるいは、（Ｄ）は、前述の従来の助剤のうちの組み合わせまたは任意の２つ以上であり得る。いくつかの態様では、ポリオレフィン組成物および架橋ポリオレフィン生成物は、（Ｄ）を含まない。存在する場合、（Ｄ）従来の助剤は、ポリオレフィン組成物の０．０１〜４．５重量％、あるいは０．０５〜２重量％、あるいは０．１〜１重量％、あるいは０．２〜０．５重量％であってもよい。
【００５９】
任意選択的な構成成分（Ｅ）酸化防止剤：酸化を阻害する有機分子、またはかかる集合体。（Ｅ）酸化防止剤は、ポリオレフィン組成物および／または架橋ポリオレフィン生成物に酸化防止特性を提供するように機能する。好適な（Ｅ）の例は、ビス（４−（１−メチル−１−フェニルエチル）フェニル）アミン（例えば、ＮＡＵＧＡＲＤ４４５）、２，２’−メチレン−ビス（４−メチル−６−ｔ−ブチルフェノール）（例えば、ＶＡＮＯＸ  ＭＢＰＣ）、２，２’−チオビス（２−ｔ−ブチル−５−メチルフェノール（ＣＡＳ番号９０−６６−４、４，４’−チオビス（２−ｔ−ブチル−５−メチルフェノール）（４，４’−チオビス（６−ｔｅｒｔ−ブチル−ｍ−クレゾールとしても知られている）、ＣＡＳ番号９６−６９−５、市販のＬＯＷＩＮＯＸ  ＴＢＭ−６）、２，２’−チオビス（６−ｔ−ブチル−４−メチルフェノール（ＣＡＳ番号９０−６６−４、市販のＬＯＷＩＮＯＸ  ＴＢＰ−６）、トリス［（４−ｔｅｒｔ−ブチル−３−ヒドロキシ−２，６−ジメチルフェニル）メチル］−１，３，５−トリアジン−２，４、６−トリオン（例えば、ＣＹＡＮＯＸ１７９０）、ペンタエリスリトールテトラキス（３−（３，５−ビス（１，１−ジメチルエチル）−４−ヒドロキシフェニル）プロピオネート）（例えば、ＩＲＧＡＮＯＸ１０１０、ＣＡＳ番号６６８３−１９−８）、３，５−ビス（１，１−ジメチルエチル）−４−ヒドロキシベンゼンプロパン酸２，２’−チオジエタンジイルエステル（例えば、ＩＲＧＡＮＯＸ１０３５、ＣＡＳ番号４１４８４−３５−９）、ジステアリルチオジプロピオネート（「ＤＳＴＤＰ」）、ジラウリルチオジプロピオネート（例えば、ＩＲＧＡＮＯＸ  ＰＳ８００）、ステアリル３−（３，５−ジ−ｔ−ブチル−４−ヒドロキシフェニル）プロピオネート（例えば、ＩＲＧＡＮＯＸ１０７６）、２，４−ビス（ドデシルチオメチル）−６−メチルフェニル（ＩＲＧＡＮＯＸ１７２６）、４，６−ビス（オクチルチオメチル）−ｏ−クレゾール（例えば、ＩＲＧＡＮＯＸ１５２０）、および２’，３−ビス［［３−［３，５−ジ−ｔｅｒｔ−ブチル−４−ヒドロキシフェニル］ｐプロピオニル］］プロピオノヒドラジド（ＩＲＧＡＮＯＸ１０２４）である。いくつかの態様では、（Ｅ）は、４，４’−チオビス（２−ｔ−ブチル−５−メチルフェノール）（４，４’−チオビス（６−ｔｅｒｔ−ブチル−ｍ−クレゾール）としても知られている、２，２’−チオビス（６−ｔ−ブチル−４−メチルフェノール、トリス［（４−ｔｅｒｔ−ブチル−３−ヒドロキシ−２，６−ジメチルフェニル）メチル］−１，３，５−トリアジン−２，４，６−トリオン、ジステアリルチオジプロピオネート、またはジラウリルチオジプロピオネート、またはそれらの任意の２つ以上の組み合わせである。組み合わせは、トリス［（４−ｔｅｒｔ−ブチル−３−ヒドロキシ−２，６−ジメチルフェニル）メチル］−１，３，５−トリアジン−２，４，６−トリオンとジステアリルチオジプロピオネートであってもよい。いくつかの態様では、ポリオレフィン組成物および架橋ポリオレフィン生成物は、（Ｅ）を含まない。存在する場合、（Ｅ）酸化防止剤は、ポリオレフィン組成物の０．０１〜１．���重量％、あるいは０．０５〜１．２重量％、あるいは０．１〜１．０重量％であってもよい。
【００６０】
任意選択的な構成成分（Ｆ）充填剤：ホスト材料の空間を占め、任意選択的にホスト材料の機能に影響を与える、微細に分割された微粒子の固体またはゲル。（Ｆ）充填剤は、焼成粘土、有機粘土、またはＣａｂｏｔ  ＣｏｒｐｏｒａｔｉｏｎからのＣＡＢ−Ｏ−ＳＩＬの商品名で市販されているものなどの疎水化ヒュームドシリカであってもよい。（Ｆ）充填剤は、難燃効果を有し得る。いくつかの態様では、ポリオレフィン組成物および架橋ポリオレフィン生成物は、（Ｆ）を含まない。存在する場合、（Ｆ）充填剤は、ポリオレフィン組成物の１〜４０重量％、あるいは２〜３０重量％、あるいは５〜２０重量％であってもよい。
【００６１】
（Ｆ）充填剤に関しては、いくつかの態様では、ポリオレフィン組成物は、酸化アルミニウム、ケイ酸アルミニウム、ケイ酸カルシウム、ケイ酸マグネシウム、シリカ、二酸化チタン、およびそれらの混合物からなる群から選択される無機充填剤を、１５重量％以上含有しないか、あるいは１０重量％以上含有しない。いくつかの態様では、ポリオレフィン組成物は、Ａｌを含有する固体、Ｃａを含有する固体、Ｍｇを含有する固体、Ｓｉを含有する固体、Ｔｉを含有する固体、およびそれらの混合物からなる群から選択される任意の無機充填剤を、２０重量％以上含有しないか、あるいは１５重量％以上を含有しないか、あるいは１０重量％以上を含有しないか、あるいは含まない。いくつかの態様では、ポリオレフィン組成物は、シルセスキオキサン、あるいは構成成分（Ｂ）以外の任意のシロキサンを含まない。いくつかの態様では、ポリオレフィン組成物は、シルセスキオキサン、および上述の無機充填剤の群のうちのいずれも含まない。疑義を避けるために明記すると、「無機充填剤」という用語は、カーボンブラックを含まない。
【００６２】
任意選択的な構成成分（Ｇ）難燃剤：燃焼を阻害する分子もしくは物質、またはかかる分子の集合体。（Ｇ）は、ハロゲン化化合物またはハロゲンを含まない化合物であってもよい。（Ｇ）ハロゲン化（Ｇ）難燃剤の例は、有機塩化物および有機臭化物であり、有機塩化物の例は、クロレン酸誘導体および塩素化パラフィンである。有機臭化物の例は、デカブロモジフェニルエーテル、デカブロモジフェニルエタン、臭素化ポリスチレン、臭素化カーボネートオリゴマー、臭素化エポキシオリゴマー、テトラブロモフタル酸無水物、テトラブロモビスフェノールＡおよびヘキサブロモシクロドデカンなどのポリマー性臭素化化合物である。典型的には、ハロゲン化（Ｇ）難燃剤は、効率を向上するために相乗剤と組み合わせて使用される。相乗剤は、三酸化アンチモンであってもよい。ハロゲンを含まない（Ｇ）難燃剤の例は、無機鉱物、有機窒素膨張性化合物、およびリン系膨張性化合物である。無機鉱物の例は、水酸化アルミニウムおよび水酸化マグネシウムである。リン系膨張性化合物の例は、有機ホスホン酸、ホスホネート、ホスフィネート、ホスホナイト、ホスフィナイト、ホスフィンオキシド、ホスフィン、ホスファイト、リン酸塩、窒化塩化リン三量体、アミドリン酸エステル、リン酸アミド、ホスホン酸アミド、ホスフィン酸アミド、メラミン、ならびにメラミンポリホスフェート、メラミンピロホスフェートおよびメラミンシアヌレートを含むそれらのメラミン誘導体、ならびにこれらの材料のうちの２つ以上の混合物である。例には、フェニルビスドデシルホスフェート、フェニルビスネオペンチルホスフェート、フェニルエチレンリン酸水素、フェニルビス−３，５，５’リン酸トリメチルヘキシル）、エチルジフェニルホスフェート、２エチルヘキシルジ（ｐ−トリル）ホスフェート、ジフェニルリン酸水素、ビス（２−エチル−ヘキシル）パラ−トリルホスフェート、トリトリルホスフェート、ビス（２−エチルヘキシル）−フェニルホスフェート、トリ（ノニルフェニル）ホスフェート、フェニルメチルリン酸水素、ジ（ドデシル）ｐ−トリルホスフェート、トリクレシルホスフェート、トリフェニルホスフェート、トリフェニルホスフェート、ジブチルフェニルホスフェート、２−クロロエチルジフェニルホスフェート、ｐ−トリルビス（２，５，５’−トリメチルヘキシル）ホスフェート、２−エチルヘキシルジフェニルホスフェート、およびジフェニルリン酸水素が含まれる。米国特許第６，４０４，９７１号に記載のリン酸エステルの種類は、リン系難燃剤の例である。追加の例には、ビスフェノールＡジホスフェート（ＢＡＰＰ）（Ａｄｅｋａ  Ｐａｌｍａｒｏｌｅ）および／またはレゾルシノールビス（ジフェニルホスフェート）（Ｆｙｒｏｆｌｅｘ  ＲＤＰ）（Ｓｕｐｒｅｓｔａ、ＩＣＩ）などの液体ホスフェート、ポリリン酸アンモニウム（ＡＰＰ）、ピペラジンピロホスフェート、およびピペラジンポリホスフェートなどの固体リンが含まれる。ポリリン酸アンモニウムは、メラミン誘導体などの難燃性共添加剤と共によく使用される。Ｍｅｌａｆｉｎｅ（ＤＳＭ）（２，４，６−トリアミノ−１，３，５−トリアジン、微粉砕メラミン）も有用である。いくつかの態様では、ポリオ��フィン組成物および架橋ポリオレフィン生成物は、（Ｇ）を含まない。存在する場合、（Ｇ）は、ポリオレフィン組成物の０．０１〜７０重量％、あるいは０．０５〜４０重量％、あるいは１〜２０重量％の濃度であってもよい。
【００６３】
任意選択的な構成成分（Ｈ）ヒンダードアミン安定剤：少なくとも１つの立体的にかさ高い有機基に結合し、劣化または分解の阻害剤として機能する塩基性窒素原子を含有する分子、またはかかる分子の集合体。（Ｈ）は、立体障害のあるアミノ官能基を有し、酸化的劣化を阻害し、（Ｃ）有機過酸化物を含有するポリオレフィン組成物の実施形態の保存期間を増加することもできる化合物である。好適な（Ｈ）の例は、ブタン二酸ジメチルエステル、４−ヒドロキシ−２，２，６，６−テトラメチル−１−ピペリジン−エタノール（ＣＡＳ番号６５４４７−７７−０、市販のＬＯＷＩＬＩＴＥ６２）を含むポリマー、およびＮ，Ｎ′−ビスホルミル−Ｎ，Ｎ′−ビス（２，２，６，６−テトラメチル−４−ピペリジニル）−ヘキサメチレンジアミン（ＣＡＳ番号１２４１７２−５３−８、市販のＵｖｉｎｕｌ４０５０Ｈ）である。いくつかの態様では、ポリオレフィン組成物および架橋ポリオレフィン生成物は、（Ｈ）を含まない。存在する場合、（Ｈ）ヒンダードアミン安定剤は、ポリオレフィン組成物の、０．００１〜１．５重量％、あるいは０．００２〜１．２重量％、あるいは０．００２〜１．０重量％、あるいは０．００５〜０．５重量％、あるいは０．０１〜０．２重量％、あるいは０．０５〜０．１重量％であってもよい。
【００６４】
任意選択的な構成成分（Ｉ）トリー遅延剤：水および／または電気トリーイングを阻害する分子、またはかかる分子の集合体。トリー遅延剤は、水トリー遅延剤または電気トリー遅延剤であってもよい。水トリー遅延剤は、電界と湿気または水分との複合効果にさらされるとポリオレフィンを劣化させるプロセスである、水トリーイングを阻害する化合物である。電圧安定剤とも呼ばれる電気トリー遅延剤は、部分的な放電に起因する固体電気絶縁における電気的前駆破壊プロセスである、電気トリーイングを阻害する化合物である。電気トリーイングは、水がない場合に発生し得る。水トリーイングおよび電気トリーイングは、コーティングがポリオレフィンを含有するコーティングされた導体を収容する電気ケーブルにとって問題である。（Ｉ）は、ポリ（エチレングリコール）（ＰＥＧ）であってもよい。いくつかの態様では、ポリオレフィン組成物および架橋ポリオレフィン生成物は、（Ｉ）を含まない。存在する場合、（Ｉ）トリー遅延剤は、ポリオレフィン組成物の０．０１〜１．５重量％、あるいは０．０５〜１．２重量％、あるいは０．１〜１．０重量％であってもよい。
【００６５】
任意選択的な成分（Ｊ）メチルラジカル捕捉剤：メチルラジカルと反応する分子、またはかかる分子の集合体。（Ｊ）は、ポリオレフィン組成物または架橋ポリオレフィン生成物中のメチルラジカルと反応する。（Ｊ）は、２，２，６，６−テトラメチル−１−ピペリジニル−Ｎ−オキシル、または１，１−ジアリールエチレンの「ＴＥＭＰＯ」誘導体であり得る。ＴＥＭＰＯ誘導体の例としては、４−アクリルオキシ−２，２，６，６−テトラメチル−１−ピペリジニル−Ｎ−オキシル（ＣＡＳ番号２１２７０−８５−９、「アクリレートＴＥＭＰＯ」）、４−アリルオキシ−２，２，６，６−テトラメチル−１−ピペリジニル−Ｎ−オキシル（ＣＡＳ番号２１７４９６−１３−４、「アリルＴＥＭＰＯ」）、ビス（２，２，６，６−テトラメチル−１−ピペリジニル−Ｎ−オキシル）セバケート（ＣＡＳ番号２５１６−９２−９、「ビスＴＥＭＰＯ」））、Ｎ，Ｎ−ビス（アクリロイル−４−アミノ）−２，２，６，６−テトラメチル−１−ピペリジニル−Ｎ−オキシル（ＣＡＳ番号１６９２８９６−３２−４、「ジアクリルアミドＴＥＭＰＯ」）、およびＮ−アクリロイル−４−アミノ−２，２，６，６−テトラメチル−１−ピペリジニル−Ｎ−オキシル（ＣＡＳ番号２１２７０−８８−２、「モノアクリルアミドＴＥＭＰＯ」）である。１，１−ジアリールエチレンの例は、１，１−ジフェニルエチレンおよびアルファ−メチルスチレンである。いくつかの態様では、ポリオレフィン組成物および架橋ポリオレフィン生成物は、（Ｊ）を含まない。存在する場合、（Ｊ）メチルラジカル捕捉剤は、ポリオレフィン組成物の０．０１〜１．５重量％、あるいは０．０５〜１．２重量％、あるいは０．１〜１．０重量％であってもよい。
【００６６】
任意選択的な構成成分（Ｋ）スコーチ遅延剤：早期硬化を阻害する分子、またはかかる分子の集合体。スコーチ遅延剤の例は、ヒンダードフェノール、セミ−ヒンダードフェノール、ＴＥＭＰＯ、ＴＥＭＰＯ誘導体、１，１−ジフェニルエチレン、２，４−ジフェニル−４−メチル−１−ペンテン（アルファ−メチルスチレンダイマーまたはＡＭＳＤとしても知られている）、および米国特許第ＵＳ６２７７９２５Ｂ１号、第２欄第６２行〜第３欄第４６行に記載のアリル含有化合物である。いくつかの態様では、ポリオレフィン組成物および架橋ポリオレフィン生成物は、（Ｋ）を含まない。存在する場合、（Ｋ）スコーチ遅延剤は、ポリオレフィン組成物の０．０１〜１．５重量％、あるいは０．０５〜１．２重量％、あるいは０．１〜１．０重量％であってもよい。
【００６７】
任意選択的な構成成分（Ｌ）核剤：ポリオレフィンポリマーの結晶化速度を向上する有機または無機添加剤。（Ｌ）の例は、炭酸カルシウム、二酸化チタン、硫酸バリウム、超高分子量ポリエチレン、フタル酸水素カリウム、安息香酸化合物、安息香酸ナトリウム化合物、ビシクロ［２．２．１］ヘプタン−２，３−ジカルボン酸二ナトリウム、モノグリセリン酸亜鉛、および１，２−シクロヘキサンジカルボン酸、カルシウム塩：ステアリン酸亜鉛である。いくつかの態様では、ポリオレフィン組成物および架橋ポリオレフィン生成物は、（Ｌ）を含まない。存在する場合、（Ｌ）は、ポリオレフィン組成物の０．０１〜１．５重量％、あるいは０．０５〜１．２重量％、あるいは０．１〜１．０重量％の濃度であってもよい。
【００６８】
任意選択的な構成成分（Ｍ）カーボンブラック：高いが活性炭のものよりも低い表面積対体積比を有する、微細に分割された形態の準結晶炭素。（Ｍ）の例は、ファーネスカーボンブラック、アセチレンカーボンブラック、伝導性カーボン（例えば、カーボンファイバ、カーボンナノチューブ、グラフェン、グラファイト、および膨張グラファイト小板）である。いくつかの態様では、ポリオレフィン組成物および架橋ポリオレフィン生成物は、（Ｍ）を含まない。存在する場合、（Ｍ）は、ポリオレフィン組成物の０．０１〜４０重量％、あるいは０．０５〜３５重量％、あるいは０．１〜２０重量％、あるいは０．５〜１０重量％、あるいは１〜５重量％であってもよい。
【００６９】
加えて、ポリオレフィン組成物は、独立して、０．００１〜５０重量％、あるいは０．０５〜３０重量％、あるいは０．１〜２０重量％、あるいは０．５〜１０重量％、あるいは１〜５重量％の、キャリア樹脂、潤滑剤、加工助剤、スリップ剤、可塑剤、界面活性剤、増量オイル、酸捕捉剤、金属不活性化剤から選択される１つ以上の任意選択的な添加剤の各々をさらに含み得る。例えば、増量オイルは、ポリオレフィン組成物の５０重量％ほど高くてもよい。いくつかの態様では、ポリオレフィン組成物および架橋ポリオレフィン生成物は、直前の添加剤のうちのいずれも含まない。
【００７０】
ポリオレフィン組成物の前述の構成成分は、その中の環式シロキサンの開環触媒として機能するとは考えられていない。しかしながら、ポリオレフィン組成物の前述の構成成分のうちのいずれか１つ以上が、環式シロキサンの開環触媒（複数可）として機能することが予想外に見出される場合、かかる構成成分（複数可）は、ポリオレフィン組成物から除外されるであろう。
【００７１】
架橋ポリオレフィン生成物：ポリオレフィン組成物の硬化（架橋）中に形成されるＣ−Ｃ結合架橋を含有する、ネットワーク状のポリオレフィン樹脂を含有する反応生成物。ネットワーク状のポリオレフィン樹脂は、（Ａ）ポリオレフィンポリマーの高分子と（Ｂ）式（Ｉ）の単環式オルガノシロキサンの分子とのカップリングの反応生成物を含んで、（Ａ）ポリオレフィンポリマーの２つ以上の高分子と（Ｂ）式（Ｉ）の単環式オルガノシロキサンの分子の１つ以上のＲ１基との反応を介した、（Ａ）ポリオレフィンポリマーからの２つ以上の高分子に結合している多価単環式オルガノシロキサン架橋剤基を含有する、ネットワーク構造を得ることができる。いくつかの態様では、１つのＲ１の同じ炭素−炭素二重結合全体に（Ａ）の２つの高分子を付加してもよい。例えば、２つ以上のＲ１がビニルであり、ゼロ、１つ以上のＲ２がビニルであるとき、架橋ポリオレフィン生成物のネットワーク構造は、式（ＩＩ）［−ＣＨ２ＣＨ２（Ｒ２）ＳｉＯ２／２］（ＩＩ）の２つ以上の多価単環式オルガノシロキサン架橋剤基と、［−ＣＨ２ＣＨ２（Ｒ２）ＳｉＯ２／２］（ＩＩ）および／または式（ＩＩＩ）［ＣＨ３Ｃ（−）（Ｈ），（Ｒ２）ＳｉＯ２／２］（ＩＩＩ）、および存在する場合、ｎ−２もしくはより少ない（例えばｎ−３）式（Ｉ）の未反応単位と、を含有し得、式中、下付き文字ｎが式（Ｉ）について定義されているとおりであり、「−」が多価のうちの１つを示す。式（Ｉ）の各Ｒ２が独立してＨ、（Ｃ１−Ｃ４）アルキル、またはフェニルであるとき、式（ＩＩ）および（ＩＩＩ）の各Ｒ２は独立してＨ、（Ｃ１−Ｃ４）アルキル、またはフェニルである。
【００７２】
架橋ポリオレフィン生成物はまた、（Ｃ）有機過酸化物の反応のアルコールとケトンとの副生成物などの、硬化副生成物を含有し得る。ポリオレフィン組成物が、（Ｅ）酸化防止剤などの任意の任意選択的な添加剤または構成成分のうちの１つ以上をさらに含有するとき、架橋ポリオレフィン生成物はまた、（Ｅ）などの任意選択的な添加剤または構成成分のうちのいずれか１つ以上、またはポリオレフィン組成物の硬化中にポリオレフィン組成物から形成される１つ以上の反応生成物を含有し得る。架橋ポリオレフィン生成物は、分割固体形態または連続形態であり得る。分割固体形態は、顆粒、ペレット、粉末、またはそれらの任意の２つ以上の組み合わせを含み得る。連続形態は、成形部品（例えば、射出成形部品）または押出成形部品（例えば、コーティングされた導体またはケーブル）であってもよい。
【００７３】
架橋ポリオレフィン生成物は、開環触媒および／またはシロキサンポリマー分子（（Ｂ）の開環重合によって調製されたシリコーン）を含まなくてもよい。
【００７４】
コーティングされた導体。コーティングされた導体は、絶縁された導電体であってもよい。絶縁された導電体は、低電圧（「ＬＶ」、＞０〜＜５キロボルト（ｋＶ））、中電圧（「ＭＶ」、５〜＜６９ｋＶ）、高電圧（「ＨＶ」、６９〜２３０ｋＶ）、または超高電圧（「ＥＨＶ」、＞２３０ｋＶ）のデータ伝送および送電／配電用途に使用するための電力ケーブルを含む、コーティングされた金属ワイヤまたは電気ケーブルであり得る。「ワイヤ」は、例えば銅またはアルミニウムなどの伝導性金属などの伝導性材料の単一の撚り線またはフィラメントを意味する。「ケーブル」と「電力ケーブル」は同義語であり、シース、ジャケット（保護外側ジャケット）、またはコーティングと称され得る、被覆内に配置された少なくとも１つのワイヤを含む絶縁された導電体を意味する。絶縁された電導体は、中電圧、高電圧、または超高電圧用途に使用するために設計および構成され得る。好適なケーブル設計の例は、米国特許第ＵＳ５，２４６，７８３号、米国特許第ＵＳ６，４９６，６２９号、および米国特許第ＵＳ６，７１４，７０７号に示されている。
【００７５】
絶縁された導電体は、外部環境から導体／伝送コアを保護および絶縁するために、導体／伝送コアおよびその周囲に配置された外側単層被覆または外側多層被覆を含有し得る。導体／伝送コアは、１つ以上の金属ワイヤで構成されてもよい。導体／伝送コアが２つ以上の金属ワイヤを収容するとき、金属ワイヤは個別のワイヤ束に細分されてもよい。導体／伝送コア内の各ワイヤは、束ねられているか束ねられていないかに関わらず、絶縁層で個々にコーティングされてもよく、および／または個別の束を絶縁層でコーティングしてもよい。単層被覆または多層被覆（例えば、単層または多層被覆もしくはシース）は、主に、日光、水、熱、酸素、他の伝導性材料（例えば、短絡防止のため）、および／または他の腐食性物質（例えば、化学ガス）などの外部環境から導体／伝送コアを保護または絶縁するように機能する。
【００７６】
ある絶縁された導電体から次の絶縁された導電体への単層または多層被覆は、それぞれの意図された用途に応じて異なって構成されてもよい。例えば、断面で見ると、絶縁された導電体の多層被覆は、その最内層からその最外層まで次の構成要素：内側半導体層、架橋ポリオレフィン生成物（本発明の架橋生成物）を含む架橋ポリオレフィン絶縁層、外側半導体層、金属シールド、および保護シースの順番で構成され得る。層およびシースは、円周方向および同軸方向（長手方向）に連続している。金属シールド（接地）は、同軸方向に連続しており、円周方向には連続（層）または不連続（テープまたはワイヤ）のいずれかである。意図する用途に応じて、絶縁光ファイバ用の多層被覆は、半導体層および／または金属シールドを省略してもよい。外側半導体層は、存在する場合、架橋ポリオレフィン層から結合または剥離可能な過酸化物架橋半導体生成物で構成されていてもよい。
【００７７】
いくつかの態様では、コーティングされた導体を作製する方法であって、導体／伝送コア上にポリオレフィン組成物の層を含むコーティングを押し出して、コーティングされたコアを得ることと、ポリオレフィン組成物を硬化するための好適なＣＶ条件で構成された連続加硫（ＣＶ）装置にコーティングされたコアを通してコーティングされた導体を得ることと、を含む、方法である。ＣＶ条件には、温度、雰囲気（例えば、窒素ガス）、およびＣＶ装置を通るライン速度または通過期間が含まれる。好適なＣＶ条件では、ＣＶ装置を出るコーティングされた導体を得ることができ、コーティングされた導体が、架橋ポリオレフィン層の層を硬化することによって形成された架橋ポリオレフィン層を含有する。
【００７８】
導電する方法。本発明の導電する方法は、絶縁された導電体の実施形態を含む本発明のコーティングされた導体を使用することができる。また、絶縁された導電体を含む本発明のコーティングされた導体を使用して、データを伝送する方法も考慮される。
【００７９】
密度は、ＡＳＴＭ  Ｄ７９２−１３、変位によるプラスチックの密度および比重（相対密度）のための標準試験方法の方法Ｂ（水以外の液体中、例えば液体２−プロパノール中の固体プラスチックを試験するための）に従って測定される。結果は、立方センチメートル当たりのグラム単位（ｇ／ｃｍ３またはｇ／ｃｃ）で報告する。
【００８０】
メルトインデックス（Ｉ２）は、以前「条件Ｅ」として知られ、またＩ２としても知られている、１９０℃／２．１６キログラム（ｋｇ）の条件を使用する、ＡＳＴＭ  Ｄ１２３８−０４（１９０℃、２．１６ｋｇ）、押出プラトメーターによる熱可塑性樹脂のメルトフローレートの標準試験方法に従って測定する。結果は、１０分当たりの溶出したグラム単位（ｇ／１０分）、または１．０分当たりのデシグラム（ｄｇ／１分）当量で報告する。１０．０ｄｇ＝１．００ｇ。
【００８１】
移行測定試験方法。移行添加剤は、５グラム（ｇ）のペレットを未使用の透明な防漏ポリエチレンバッグに入れ、ペレットを５回プレスして、バッグに印（オイル跡）がつくのを確認することで観察され得る。印が観察される場合は「はい」を記録し、印が観察されない場合は「いいえ」を記録する。
【００８２】
スコーチ時間試験方法。試料「Ｘ」のスコーチ時間またはスコーチまでの時間（ｔｓ１）は、１４０℃でＭＤＲによって測定し、ｔｓ１＠１４０℃と略する。スコーチ時間は、ＩＳＯ６５０２に従って、Ａｌｐｈａ  ＴｅｃｈｎｏｌｏｇｉｅｓレオメーターＭＤＲ２０００Ｅで次のように測定する。５〜６ｇの試験材料（ペレット）をＭＤＲ２００Ｅ機器に入れる。トルクは、１４０℃で０（開始）〜１２０分までの時間と相関する、１分当たり１００サイクル（ｃｐｍ）での０．５弧度の振動変形を測定し、時間に対するトルク曲線をプロットする。ｔｓ１は、トルク曲線の最小値からのトルクにおける、試験開始（０分）からの１デシニュートンメートル（ｄＮｍ）のトルクの増加の観察に要する時間の長さである。ｔｓ１＠１４０℃を使用して、融解加工プロセス（例えば融解配合または押出）中のスコーチ耐性を特徴評価する。
【００８３】
Ｔ９０架橋時間試験方法：ＡＳＴＭ  Ｄ５２８９−１２、ロータレス加硫計を使用したゴム特性加硫の標準試験方法。次の手順を使用して、試験試料のトルクを測定する。１８０℃のムービングダイレオメーター（ＭＤＲ）機器ＭＤＲ２０００（Ａｌｐｈａ  Ｔｅｃｈｎｏｌｏｇｉｅｓ）で、試験試料を２０分間加熱しながら、１００ｃｐｍで０．５弧度の振動変形のトルクの変化を監視する。測定された最低トルク値を、デシニュートンメートル（ｄＮ−ｍ）で表される「ＭＬ」として示す。硬化または架橋が進行すると、測定されるトルク値が増加し、最終的に最大トルク値に達する。最大または最高の測定トルク値を、ｄＮ−ｍで表される「ＭＨ」として示す。すべての他のものが等しい場合、ＭＨトルク値が高いほど、架橋の程度が高い。ＭＨとＭＬとの差（ＭＨ−ＭＬ）の９０％、すなわちＭＬからＭＨに至るまでの道程のうちの９０％に等しいトルク値を達成するのに必要な分の数として、Ｔ９０架橋時間を決定する。Ｔ９０架橋時間が短いほど、すなわち、トルク値がＭＬからＭＨに至るまでの道程のうちの９０％になるのが早いほど、試験試料の硬化速度が速い。逆に、Ｔ９０架橋時間が長いほど、すなわち、トルク値がＭＬからＭＨに至るまでの道程のうちの９０％を取得するのにかかる時間が長いほど、試験試料の硬化速度は遅い。
【００８４】
次のデータは、ケーブルの絶縁層を形成するために（例えば、ＣＶ装置内で）押し出され架橋されたときに本発明の組成物がどのように機能するかを予測するものである。
【実施例】
【００８５】
ＬＤＰＥ（Ａ１）：ＬＤＰＥ（Ａ２）を０．１２重量％の酸化防止剤（Ｅ１）、０．２４重量％の酸化防止剤（Ｅ２）、および５０百万分率（重量）のヒンダードアミン安定剤（Ｈ１）（（Ａ２）、（Ｅ１）、（Ｅ２）、および（Ｈ１）の説明については以下参照）と配合することによって、０．９２ｇ／ｃｍ３の密度、２ｇ／１０分のメルトインデックス（Ｉ２）を有する低密度ポリエチレン（ＬＤＰＥ）を調製する。
【００８６】
ＬＤＰＥ（Ａ２）：高圧反応器で作製した低密度ポリエチレン（ＬＤＰＥ）生成物であって、炭素原子１，０００個当たり平均０．３を超える炭素−炭素二重結合、０．９２ｇ／ｃｍ３の密度、２ｇ／１０分のメルトインデックス（Ｉ２）（１９０℃、２．１６ｋｇ）を有し、Ｔｈｅ  Ｄｏｗ  Ｃｈｅｍｉｃａｌ  Ｃｏｍｐａｎｙ（Ｍｉｄｌａｎｄ，Ｍｉｃｈｉｇａｎ，ＵＳＡ）より入手される。ＬＤＰＥ（Ａ２）は、Ｉｎｔｒｏｄｕｃｔｉｏｎ  ｔｏ  Ｐｏｌｙｍｅｒ  Ｃｈｅｍｉｓｔｒｙ，Ｓｔｉｌｌｅ，Ｗｉｌｅｙ  ａｎｄ  Ｓｏｎｓ，Ｎｅｗ  Ｙｏｒｋ，１９６２、１４９〜１５１頁に記載の種類の管状高圧反応器およびプロセスで作製される。プロセスは、フリーラジカルで開始され、１７０〜３１０メガパスカル（ＭＰａ、すなわち平方インチ当たり２５，０００〜４５，０００ポンド（ｐｓｉ））の圧力、および２００〜３５０℃の温度で行われる。
【００８７】
ＬＤＰＥ（Ａ３）：１２０℃のＢｒａｂｅｎｄｅｒ単軸押出機によって、既知の量のＬＤＰＥ（Ａ２）をＬＤＰＥ（Ａ１）にブレンドして低密度ポリエチレン（ＬＤＰＥ）を調製し、０．０６重量％の酸化防止剤（Ｅ１）、０．０９重量％の酸化防止剤（Ｅ２）、および１９ｐｐｍのヒンダードアミン安定剤（Ｈ１）の充填量を有し、２．０ｇ／ｃｍ３の密度、および０．９２ｇ／１０分のメルトインデックス（Ｉ２）を有するＬＤＰＥ（Ａ３）を得る。
【００８８】
単環式オルガノシロキサン（Ｂ１）：２，４，６−トリメチル−２，４，６−トリビニル−シクロトリシロキサン、「（ＤＶｉ）３」（ＣＡＳ番号３９０１−７７−７）、Ｇｅｌｅｓｔより入手。
【００８９】
単環式オルガノシロキサン（Ｂ２）：２，４，６，８−テトラメチル−２，４，６，８−テトラビニル−シクロテトラシロキサン、「（ＤＶｉ）４」（ＣＡＳ番号２５５４−０６−５）、Ｔｈｅ  Ｄｏｗ  Ｃｈｅｍｉｃａｌ  Ｃｏｍｐａｎｙより入手。
【００９０】
単環式オルガノシロキサン（Ｂ３）：２，４，６，８，１０−ペンタメチル−２，４，６，８，１０−ペンタビニル−シクロペンタシロキサン、「（ＤＶｉ）５」（ＣＡＳ番号１７７０４−２２−２）、Ｇｅｌｅｓｔより入手。
【００９１】
有機過酸化物（Ｃ１）：過酸化ジクミル（「ＤＣＰ」）、Ｆａｎｇｒｕｉｄａより入手。
【００９２】
従来の助剤（Ｄ１）：トリアリルイソシアヌレート（ＴＡＩＣ）、Ｆａｎｇｒｕｉｄａ，Ｐｅｏｐｌｅ’ｓ  Ｒｅｐｕｂｌｉｃ  ｏｆ  Ｃｈｉｎａより入手。
【００９３】
酸化防止剤（Ｅ１）：Ｃｙｔｅｃ  Ｉｎｄｕｓｔｒｉｅｓ  Ｉｎｃ．より入手可能なＣｙａｎｏｘ１７９０。
【００９４】
酸化防止剤（Ｅ２）：Ｒｅａｇｅｎｓ，Ｉｎｃ．より入手可能なＤＳＴＤＰ
【００９５】
ヒンダードアミン安定剤（Ｈ１）：ＢＡＳＦよりＵｖｉｎｕｌ４０５０。
【００９６】
オクタビニル多面体オリゴマーシルセスキオキサン（ＯＶ−ＰＯＳＳ）：５００ｍＬの三口フラスコに、無水メタノール（２００ｍＬ）、脱イオン水（９ｍＬ）、および濃塩酸（３６重量％、２ｍＬ）を添加した。得られた最初の混合物を４０℃で約１０分間撹拌した。次いで、最初の混合物に、メタノール（５０ｍＬ）中のビニルトリメトキシシラン（２０ｍＬ、Ｈ２Ｃ＝Ｃ（Ｈ）Ｓｉ（ＯＣＨ３）３）の溶液を４時間にわたり滴加した。ビニルトリメトキシシラン溶液の添加が完了した後、メタノールの追加部分（３０ｍＬ）を一度にすべて添加した。得られた組み合わせた混合物を４０℃で５日間撹拌した。ＯＶ−ＰＯＳＳの沈殿物が形成され、ろ過した。得られた濾過ケーキを最小量のテトラヒドロフランに溶解し、得られた溶液にエタノールを添加してＯＶ−ＰＯＳＳを再沈殿させた。再沈殿させたＯＶ−ＰＯＳＳを濾過し、減圧下で乾燥させて、１ｇ（１１％収率）のＯＶ−ＰＯＳＳを白色固体として得た。
【００９７】
ホスファゼン塩基（「Ｐ４−ｔ−Ｂｕ」）：Ｓｉｇｍａ−Ａｌｄｒｉｃｈから入手した、ヘキサン中の１−ｔｅｒｔ−ブチル−４，４，４−トリス（ジメチルアミノ）−２，２−ビス［トリス（ジメチルアミノ）ホスホラニリデンアミノ］−２５，４５−カテナジ（ホスファゼン）の０．４モル溶液。
【００９８】
比較例１および２（ＣＥ１およびＣＥ２）：別々の実験で、１分当たり４０回転（ｒｐｍ）のＢｒａｂｅｎｄｅｒ密閉式ミキサで、５分間１２０℃でＯＶ−ＰＯＳＳをＬＤＰＥ（Ａ３）の融解物に添加して、中間組成物を得る。次いで、１２０℃で２分間中間組成物をプレスし、プラークを形成する。プラークをペレットに切り、ペレットを８０℃の有機過酸化物（Ｃ１）で６時間浸漬して、ＣＥ１およびＣＥ２を得る。表１および３を参照されたい。
【００９９】
比較例３および４（ＣＥ３およびＣＥ４）：別々の実験で、１分当たり５０回転（ｒｐｍ）のＨＡＡＫＥ密閉式混合物中に、５分間１２０℃でＬＤＰＥ（Ａ２）を融解させる。次いで、単環式オルガノシロキサン（Ｂ３）およびホスファゼン塩基Ｐ４−ｔ−Ｂｕ（異なる量）を添加し、得られた組み合わせを３０秒混合する。次いで、有機過酸化物（Ｃ１）を添加し、得られた組み合わせを３０秒間混合して、中間組成物を得る。中間組成物を１０メガパスカル（ＭＰａ）の圧力で、３０秒間１２０℃でプレスして、プラークとしてＣＥ３およびＣ４をそれぞれ得る。表１および３を参照されたい。
【０１００】
比較例５および６：ＬＤＰＥ（Ａ３）ペレットを８０℃の有機過酸化物（Ｃ１）に６時間浸漬して、組成物ＣＥ５およびＣＥ６を得る。表１および３を参照されたい。
【０１０１】
【表１】
2020525566.tif 000002
【０１０２】
発明例１〜６（ＩＥ１〜ＩＥ６）：別々の実験で、ＬＤＰＥ（Ａ３）または（Ａ２）のペレットを、単環式オルガノシロキサン（Ｂ１）、（Ｂ２）、または（Ｂ３）、および任意選択的にトリアリルイソシアヌレート（ＴＡＩＣ）、および有機過酸化物（Ｃ１）に８０℃のオーブンで６時間浸漬して、ペレット形態の本発明の組成物ＩＥ１〜ＩＥ６を得る。表２および４を参照されたい。
【０１０３】
【表２】
2020525566.tif 000003
【０１０４】
Ｔ９０架橋時間試験方法、スコーチ時間試験方法、および移行測定試験方法のうちの１つ以上に従って、ＣＥ１〜ＣＥ６、およびＩＥ１〜ＩＥ６の組成物のペレットの試験試料を特徴評価する。表３および４を参照されたい。
【０１０５】
【表３】
2020525566.tif 000004
【０１０６】
【表４】
2020525566.tif 000005
【０１０７】
同じ硬化レベルを達成する、ＣＥ１のデータとＣＥ５のデータとを比較することによって示されるように、（分での）ＣＥ１の値よりもＣＥ５の値の１４０℃でのより短いスコーチ時間ｔｓ１によって示されるように、ＯＶ−ＰＯＳＳは、スコーチ耐性を損なわせる。同じ硬化レベルを達成する、ＣＥ６のデータとＩＥ１のデータとを比較することによって示されるように、（分での）ＣＥ６の値よりもＩＥ１の値の１４０℃でのより長いスコーチ時間ｔｓ１によって示されるように、（Ｂ）単環式オルガノシロキサンは、スコーチ耐性を改善する。他の助剤トリアリルイソシアヌレートの存在時での、ＣＥ２のデータとＣＥ５のデータとを比較することによって示されるように、ＯＶ−ＰＯＳＳは、（分での）ＣＥ２の値よりもＣＥ５の値の１４０℃での同等のスコーチ時間ｔｓ１によって示されるスコーチ耐性を損なわない。他の助剤トリアリルイソシアヌレートの存在時での、ＣＥ６のデータとＩＥ４のデータとを比較することによって示されるように、（Ｂ）単環式オルガノシロキサンは、（分での）ＣＥ６の値よりもＩＥ４の値の１４０℃でのより長いスコーチ時間ｔｓ１によって示されるスコーチ耐性をさらに改善する。ＣＥ３およびＣＥ４のデータとＩＥ６のデータとを比較することによって示されるように、ＣＥ３およびＣＥ４のホスファゼン塩基（Ｐ４−ｔ−Ｂｕ）は架橋に寄与せず、実際に１８０℃での最高トルクＭＨによって示されるように架橋レベルを害する（減少させる）。ＣＥ３およびＣＥ４の値は、ＩＥ６の１８０℃での最高トルクＭＨの値よりも、顕著に低下する。架橋レベルに対するホスファゼン塩基の有害な影響は、ホスファゼン塩基の濃度が増加するにつれて次第に大きくなる（ＣＥ３対ＣＥ４）。
【０１０８】
「請求項」および「複数の請求項」をそれぞれ「態様」または「複数の態様」で置き換えることを除いて、以下の特許請求の範囲を番号付き態様として本明細書に組み込む。
【国際調査報告】
2020525566.tif 000006
2020525566.tif 000007